(57)【要約】      （修正有）【課題】多層光反射光学体、特に、一定範囲の波長にわたって光を反射する多層光学体（例えば、ミラー、色鏡面フィルム、ＩＲ反射フィルムおよびＵＶ反射フィルム）を提供する。【解決手段】各光学層が配向されている複数の第１の光学層と、各光学層がポリマー組成物を含み前記複数の第１の光学層と繰り返し順で配置された複数の第２の光学層と、第１または第２の光学層上に配置され、第１または第２の光学層の厚さの少なくとも１０倍の厚さを有する非光学層とを含む光学体。【選択図】なし【特許請求の範囲】
【請求項１】
各光学層が配向されている複数の第１の光学層と、
各光学層がポリマー組成物を含み前記複数の第１の光学層と繰り返し順で配置された複数の第２の光学層と、
第１または第２の光学層上に配置され、第１または第２の光学層の厚さの少なくとも１０倍の厚さを有する非光学層と
を含む光学体。
【請求項２】
少なくとも一つの波長領域にわたって光の少なくとも一部を反射させるように構成され配列されている請求項１に記載の光学体。
【請求項３】
反射偏光子である請求項１に記載の光学体。
【請求項４】
２５〜２０００層の光学層を有する請求項１に記載の光学体。
【請求項５】
前記非光学層の屈折率が少なくとも１．６である請求項１に記載の光学体。
【発明の詳細な説明】
【技術分野】
【０００１】
発明の分野
本発明は多層光反射光学体に関する。さらに、本発明は、一定範囲の波長にわたって光を反射する多層光学体（例えば、ミラー、色鏡面フィルム、ＩＲ反射フィルムおよびＵＶ反射フィルム）に関する。
【背景技術】
【０００２】
発明の背景
高分子フィルムは多様な用途で用いられている。高分子フィルムの一つの特定の用途は、特定の波長範囲にわたって光を反射する鏡である。こうした反射フィルムは、例えば、液晶ディスプレイのバックライト後方に配置して液晶ディスプレイに向けて光を反射し、液晶ディスプレイの輝度を強化することが可能である。色シフトフィルムは、看板、包装材料などにおいて用いることが可能である。ＩＲミラーフィルムは、例えば、窓を通して建物または車両に入る太陽熱負荷を減少させるために用いることが可能である。紫外線（ＵＶ）フィルムは、ＵＶ光から他のフィルムまたは物体を保護して、有害な作用（例えば、高分子フィルムの光劣化）を防ぐために用いることが可能である。
【０００３】
多層光学ミラーを製造するために、同時押出キャスティングプロセスが用いられてきた。しかし、一般に、キャストフィルムには多くの実用的な欠点がある。例えば、キャストフィルムは、一般に、高屈折率材料と低屈折率材料との間で小さい屈折率差しかなく、一般にｚ方向で一致する屈折率をもたず、よって所定数の層に関する光学的性能を制限する。こうしたキャストフィルムの限定的な光学的能力のゆえに、カラーミラーフィルムの色を強化するために、染料および顔料も一般に用いられる。さらに、一部のキャストフィルム、特に非結晶性材料から製造されたフィルムは、限られた熱安定性、寸法安定性、環境安定性および／または耐溶剤性しかもたない可能性がある。
【０００４】
高屈折率材料と低屈折率材料との間の大きな屈折率差および材料の少なくとも一つが複屈折性である時にｚ方向、すなわち、平面外方向での屈折率を一致させる能力のおかげで、より良好な光学的性能を有するフィルムを提供するために同時押出配向プロセスが用いられてきた。以前に形成されたフィルムの一つの例は、ポリエチレンナフタレート（ＰＥＮ）から形成された高屈折率層およびポリメチルメタクリレート（ＰＭＭＡ）の低屈折率層を有する。ＰＥＮを配向させるとＰＥＮ層の屈折率を高め、従って、ＰＥＮ／ＰＭＭＡフィルムの光学的能力を高める。しかし、ＰＥＮは、紫外線から保護することが難しい比較的高価な材料であり、より低屈折率のＰＥＮ代替品であるポリエチレンテレフタレート（ＰＥＴ）は、ＰＭＭＡと合わせて容易に適切に配向させることができない。これらの材料のガラス転移温度の差（ＰＥＮでは約８４℃、ＰＭＭＡでは約１０６℃）のためである。
【発明の概要】
【０００５】
発明の概要
態様において、本発明は、（ａ）各光学層が配向されているとともにテレフタレートコモノマー単位およびエチレングリコールコモノマー単位を有するガラス転移温度約９０℃以下のポリエステルを含む複数の第１の光学層と、（ｂ）各光学層がポリマー組成物を含み前記複数の第１の光学層と繰り返し順で配置された複数の第２の光学層とを含む光学体であって、少なくとも一つの波長領域にわたって光の少なくとも一部を反射させるように構成され配列されている光学体を提供する。
【０００６】
もう一つの態様において、本発明は、各光学層が配向されているとともに
（ｉ）テレフタレートコモノマー単位およびエチレングリコールコモノマー単位を有するポリエステル部分および
（ｉｉ）少なくとも約１３０℃のガラス転移温度を有するポリマーに対応する第２の部分を含む第１のポリマー組成物を含む複数の第１の光学層と、
各光学層が第２のポリマー組成物を含み前記複数の第１の光学層と繰り返し順で配置された複数の第２の光学層とを含む光学体を提供する。
【０００７】
なおもう一つの態様において、本発明は、
（ｉ）各光学層が配向されているとともにテレフタレートコモノマー単位およびエチレングリコールコモノマー単位を有するポリエステルを含む複数の第１の光学層と、
（ｉｉ）各光学層が約９０℃以下のガラス転移温度を有するとともにポリアクリレートおよび脂肪族ポリオレフィンからなる群から選択されたポリマーを含むポリマー組成物を含み前記複数の第１の光学層と繰り返し順で配置された複数の第２の光学層とを含む光学体を提供する。
【０００８】
なおもう一つの態様において、本発明は、（ａ）各光学層が配向されている複数の第１の光学層と、（ｂ）各光学層がポリメチルメタクリレートとポリ弗化ビニリデンのブレンドを含み前記複数の第１の光学層と繰り返し順で配置された複数の第２の光学層とを含む光学体であって、少なくとも一つの波長領域にわたって光の少なくとも一部を反射させるように構成され配列されている光学体を提供する。
【０００９】
上述した光学体の製造方法およびこうした光学体を用いる物品も提供する。
【００１０】
本発明の上述した概要は、本発明の開示された各実施形態またはあらゆる実施を説明するように意図されていない。以下に続く図面および詳細な説明は、これらの実施形態をより詳しく例示する。
【図面の簡単な説明】
【００１１】
【図１】本発明による多層光学体の第１の実施形態の概略断面図である。
【図２】本発明による多層光学体の第２の実施形態の概略断面図である。
【図３】ポリカーボネート、ポリエチレンテレフタレートおよびポリエチレンナフタレートに関する透過スペクトルのグラフである。
【図４】実施例１の光学フィルムに関する透過スペクトルである。
【図５】実施例２の光学フィルムに関する透過スペクトルである。
【図６】実施例３の光学フィルムに関する透過スペクトルである。
【図７】実施例４の光学フィルムに関する透過スペクトルである。
【図８】実施例５の光学フィルムに関する透過スペクトルである。
【図９】実施例６の光学フィルムに関する透過スペクトルである。
【図１０】実施例１４の光学フィルムに関する透過スペクトルである。
【図１１】実施例１５の光学フィルムに関する透過スペクトルである。
【図１２】実施例１６の光学フィルムに関する透過スペクトルである。
【図１３】実施例１７の光学フィルムに関する透過スペクトルである。
【図１４】実施例１８の光学フィルムに関する透過スペクトルである。
【図１５】実施例１９の光学フィルムに関する透過スペクトルである。
【図１６】実施例２０の光学フィルムに関する透過スペクトルである。
【図１７】実施例２１の光学フィルムに関する透過スペクトルである。
【図１８】実施例２２の光学フィルムに関する透過スペクトルである。
【図１９】第２の光学層としてＰＭＭＡ／ＰＶＤＦを有する光学フィルムとＰＭＭＡを有する光学フィルムとの間の反射率の比較のグラフである。
【図２０】同じクロスウェブ位置における第２の光学層としてＰＭＭＡ／ＰＶＤＦを有する光学フィルムとＰＭＭＡを有する光学フィルムに関する反射率のグラフである。
【図２１】帯域幅が似ている、第２の光学層としてＰＭＭＡ／ＰＶＤＦを有する光学フィルムとＰＭＭＡを有する光学フィルムに関する反射率のグラフである。
【図２２】第２の光学層としてＰＭＭＡ／ＰＶＤＦを有する光学フィルムとＰＭＭＡを有する光学フィルムに関する波長の関数としてのａ＊の比較である。
【図２３】第２の光学層としてＰＭＭＡ／ＰＶＤＦを有する光学フィルムとＰＭＭＡを有する光学フィルムに関する波長の関数としてのｂ＊の比較である。
【発明を実施するための形態】
【００１２】
好ましい実施形態の詳細な説明
本発明は、一般に、光反射多層光学体（多層光学フィルムなど）および該光学体の製造、ならびに偏光子およびミラーとしての、そしてデバイス中での多層光学体の用途に関する。これらの多層光学体は、多層光学フィルム、これらの多層光学フィルムの製造方法および使用方法、ならびに多層光学フィルムを組み込んだ物品を含む。本多層光学体は、ある波長範囲（例えば、可視、ＩＲまたはＵＶスペクトルのすべてまたは一部）にわたって光を反射させる。本多層光学体は、一般に、加工上の利点、経済的利点、光学的利点、機械的利点およびその他の利点を提供できる材料の選択に少なくともある程度起因して、過去の光学体とは異なる同時押出配向多層構造体である。本発明はそれほど限定されない一方で、本発明の種々の態様の理解は以下に示す実施例の詳述を通して得られるであろう。
【００１３】
「複屈折」という用語は、直交ｘ、ｙおよびｚ方向の屈折率がすべて同じであるとは限らないことを意味する。本明細書において記載されたポリマー層の場合、ｘ軸およびｙ軸が層の平面内であり、ｚ軸が層の平面に対して直角であり、そして一般に層の厚さまたは高さに対応するように軸は選択される。配向ポリマーの場合、ｘ軸は、最大屈折率を有する平面内方向であるように一般に選択され、その方向は光学体が配向される（例えば、延伸される）方向の一つに一般に対応する。
【００１４】
「平面内複屈折」という用語は、平面内屈折率（ｎｘおよびｎｙ）の間の差の絶対値である。
【００１５】
「ポリマー」という用語は、特に指示しないかぎり、ポリマーおよびコポリマー（すなわち、二種以上のモノマーから形成された、ターポリマーを含むポリマー）、ならびに例えば、同時押出またはエステル交換を含む反応によって混和性ブレンド中で形成されうるポリマーまたはコポリマーを包含することが理解されるであろう。特に指示しないかぎり、ブロックコポリマー、ランダムコポリマー、グラフトコポリマーおよび交互コポリマーを包含する。
【００１６】
特に指示しないかぎり、すべての複屈折値および屈折率値を６３２．８ｎｍ光に関して報告する。
【００１７】
多層光学フィルム
図１および図２は、例えば、ミラー、偏光子、ＩＲフィルム、ＵＶフィルムまたは色シフトフィルムとして使用できる多層光学体１０（例えば、多層光学フィルム）を図解している。光学体１０は、一層以上の第１の光学層１２、一層以上の第２の光学層１４および一層以上の非光学層１８を含む。非光学層１８は、外皮層として多層光学体の表面上に配置することが可能であるか（図１）、あるいは光学層間に配置することが可能である（図２）。第１の光学層と第２の光学層および任意に存在するなら非光学層は同時押出し、そして例えば、延伸によって配向させる。配向は、一般に、第１の光学層または第２の光学層あるいは両方の複屈折により多層光学体の光学的能力（例えば、反射率）を大幅に強化する。
【００１８】
こうした多層光学体には、例えば、（ｉ）ラップトップおよびパームトップコンピュータディスプレイ、携帯電話機、ページャーおよび時計ディスプレイにおいて用いられる反射偏光子、（ｉｉ）強化照明用途、医療用途および園芸用途において用いられるミラーフィルム、（ｉｉｉ）装飾用途およびセキュリティ用途向けの色シフトフィルム、（ｉｖ）自動車分野、園芸分野、光電子濾過分野および建築分野などの分野において熱管理フィルムとして用いられるＩＲ反射フィルム、および（ｖ）例えば、ＵＶ線から他のフィルムまたは物体を保護するために用いられるＵＶ反射フィルムなどの用途に適合する多層光学フィルムが挙げられる。
【００１９】
光学層１２、１４は、任意にスタックの外皮層内に含まれるか、あるいは外皮層として含まれる一層以上の非光学層１８と合わせて層のスタック１６を形成するために一般に交互配置される。一般に、光学層１２、１４は、図１に示されているように交互対として配列されて、光学的特性が異なる層間の一連の境界面を形成する。光学層１２、１４は一般に厚さが１μｍ以下であり、そして４００ｎｍ以下の厚さを有することが可能である。光学層は同じ厚さを有することが可能である。あるいは、多層光学体は、反射波長範囲を広げるために厚さが異なる層を含むことが可能である。
【００２０】
図１は６層の光学層１２、１４しか示していないが、多層光学体１０は、多数の光学層を有することが可能である。適する多層光学体の例には、約２から５０００層の光学層を有する多層光学体が挙げられる。多層光学体は一般には約２５から２０００層の光学層、そして代表的には、約５０から１５００層の光学層または約７５から１０００層の光学層を有する。単一スタック１６のみを図１に示しているが、多層光学体１０は多スタックから製造することが可能であり、それらのスタックは光学体１０を形成するために後で組み合わされる。
【００２１】
第１の光学層１２および第２の光学層１４に似ている別の光学層組も多層光学体１０中で用いることが可能である。第１の光学層および第２の光学層の組のために本明細書において開示された設計原理は、別のいかなる光学層組にも適用することが可能である。さらに、光学層の異なる繰り返しパターン（例えば、「ＡＢＣＢＡ．．．．」、ここでＡ、ＢおよびＣは組成が異なる光学層である）を用いることが可能である。幾つかのこうしたパターンは米国特許第５，３６０，５６９号に記載されており、この特許は本明細書に引用して援用する。
【００２２】
多層光学体の透過特性および反射特性は、第１の光学層と第２の光学層との間の屈折率差および第１の光学層と第２の光学層の厚さによって引き起こされる光のコーヒーレント干渉に基づいている。平面内屈折率が第１の光学層と第２の光学層との間で異なる時、隣接する第１の光学層と第２の光学層との間の境界面は反射面を形成する。境界面の反射能力は、第１の光学層と第２の光学層の平面内屈折率間の差の二乗（例えば、（ｎ１０−ｎ２０）２、ここでｎ１０は、第１の光学層の平面内屈折率であり、ｎ２０は、第２の光学層の平面内屈折率である）に応じて決まる。
【００２３】
ミラー用途において、多層光学体は、一般に、第１の光学層と第２の光学層を含み、ここで両方の平面内屈折率は層間で実質的に異なる（すなわち、ｎ１ｘ≠ｎ２ｘおよびｎ１ｙ≠ｎ２ｙ、ここでｎ１ｘおよびｎ１ｙは、第１の光学層の平面内屈折率であり、ｎ２ｘおよびｎ２ｙは、第２の光学層の平面内屈折率である）（例えば、少なくとも０．０４だけ異なる。そして多くの場合少なくとも０．１だけ異なる）。偏光子用途において、多層光学体は、一般に、第１の光学層と第２の光学層を含み、ここで平面内屈折率の一方は層間で実質的に異なり、他方の平面内屈折率は実質的に似ている（例えば、
2010020336.tif 000002
）。好ましくは、実質的に似ている平面内屈折率は約０．０４以下だけ異なる。偏光子用途において、第１の光学層の平面内複屈折は、一般には少なくとも約０．０５、好ましくは少なくとも約０．１５、より好ましくは少なくとも約０．２である。
【００２４】
第１の光学層１２は、第１の光学層の平面内屈折率（または複数の屈折率）を増加させるために一軸配向または好ましくは二軸配向されている複屈折ポリマー（好ましくは正の複屈折を有するポリマー）を用いて製造され、よって第１の光学層と第２の光学層の屈折率間の差を増加させる。幾つかの実施形態において、第２の光学層１４は、複屈折性（好ましくは負に複屈折性）であるとともに一軸配向または二軸配向されているポリマー層である。他の実施形態において、第２の光学層１４は、一般には第１の光学層１２の平面内屈折率の一方または両方とは異なる等方屈折率（例えば、すべての方向で実質的に同じ屈折率）を有するポリマー層である。等方屈折率を有する第２の光学層１４を有する光学体１０を用いて本発明を例示するが、本明細書において記載された原理および実施例は、複屈折性である第２の光学層１４を有する多層光学体に適用することが可能である。
【００２５】
第１の光学層１２は、例えば、所望の方向または二つ以上の方向に第１の光学層１２を延伸することにより複屈折性にすることが可能である。例えば、第１の光学層１２は、異なる二つの方向に延伸することにより二軸配向させることが可能である。二方向に第１の光学層１２を延伸すると、選択された二つの直交軸において正味対称延伸または非対称延伸を生じさせることが可能である。二方向での対称延伸は、実質的に似ている（例えば、０．４以下だけ異なる）平面内屈折率をもたらす。二方向での延伸の代案として、第１の光学層１２は、例えば、一方向に層を延伸することにより一軸配向させることが可能である。第２の直交方向を元の長さより小さいある値に狭めさせることが可能である（例えば、長さの減少、幅の減少または厚さの減少）。延伸の方向は、一般に、平面内軸（例えば、ｘ軸またはｙ軸）のいずれかに対応するが、他の方向を選択することが可能である。
【００２６】
一般に、第１の光学層と第２の光学層との間の特定の境界面に関する最高反射率は、光学層１２、１４の対の総光学的厚さの２倍に対応する波長で起きる。光学的厚さは、光学層の対の下方面および上方面から反射された光線間の経路の長さの差を表す。光学フィルムの平面に９０℃で入射する光の場合（直角入射光）、二つの層の光学的厚さはｎ１ｄ１＋ｎ２ｄ２であり、ここでｎ１、ｎ２は、二つの層の平面内屈折率であり、ｄ１、ｄ２は、対応する層の厚さである。式λ／２＝ｎ１ｄ１＋ｎ２ｄ２は、直角入射光に関して光学層を同調させるために用いることが可能である。他の角度において、光路長（ｏｐｔｉｃａｌ  ｄｉｓｔａｎｃｅ）は、層を通して移動した距離（それは層の厚さより大きい）および層の三つの光学軸の少なくとも二つに関する屈折率に応じて決まる。光学層１２、１４は、それぞれ四分の一波長厚さであることが可能であるか、あるいは光学層１２、１４は、光学的厚さの合計が波長の半分（または波長の倍数）である限り異なる光学的厚さを有することが可能である。３層以上の光学層を有する多層光学体は、一定範囲の波長にわたって反射を提供するために光学的厚さが異なる光学層を含むことが可能である。例えば、多層光学体は、特定の波長を有する直角入射光の最適反射を達成するために個々に変調されている層対または層組を含むことが可能であるか、あるいはより大きな帯域幅にわたって光を反射するために層対の厚さの傾斜を含んでよい。
【００２７】
これらの多層光学体は、少なくとも一つの帯域幅にわたって光の一方の偏光または両方の偏光を反射するように設計することが可能である。光学体内の光学スタックの層厚さおよび屈折率は、他の波長にわたって透明でありつつ（特定の入射角で）光の特定の波長の少なくとも一方の偏光を（特定の入射角で）反射するように制御することが可能である。種々の光学体軸に沿ってこれらの層厚さおよび屈折率を注意深く操作することを通して、本発明の多層光学体は、一つ以上のスペクトル領域にわたってミラーまたは偏光子として挙動するようにさせてよい。
【００２８】
例えば、光学体は、可視ミラーを形成するために、実質的にすべての可視光領域（約４００から７５０ｎｍ）にわたって光を反射するように設計することが可能である。可視ミラーは、光の可視波長のみを反射しＩＲを透過するコールドミラーであってよく、あるいは可視波長とＩＲ波長の両方を反射する広帯域ミラーであってよい。種々のミラーは、例えば、米国特許第５，８８２，７７４号およびＷＯ第９７／０１７７４号に記載されており、コールドミラーは、例えば、米国特許第５，３３９，１９８号および第５，５５２，９２７号に記載されている。すべての特許は本明細書に引用して援用する。コールドミラーの場合、代表的な光学層厚さは１００から２００ｎｍの範囲内である。可視／ＩＲミラーの場合、代表的な光学層厚さは１００から６００ｎｍの範囲内である（１／４波長設計の場合）。
【００２９】
もう一つの実施形態は、赤外線（ＩＲ）の少なくとも一部を反射する光学体である。約７５０から１２００ｎｍの領域の光を反射するために、層は、約１８５から３００ｎｍの範囲の光学的厚さ（反射することが望まれる光の１／４波長）を有する。例えば、本発明の光学体は、他のスペクトル部分にわたって透明でありつつＩＲのスペクトルの領域の少なくとも一部の光の両偏光を反射するように変調することが可能である。この型の光学体は、例えば、建物または自動車の窓から、例えば、太陽エネルギーを反射させるためにＩＲフィルムとして用いることが可能である。好ましくは、これらの用途のためのＩＲフィルムは可視光の大部分を透過し、そしてより好ましくは、色の出現を避けるために可視範囲にわたって実質的に均一な透過スペクトルを有する。ＩＲフィルムの詳しい説明およびフィルム構成の例は、ＷＯ第９７／０１７７８号、ＷＯ第９９／３６８０８号および米国特許第５，３６０，６５９号に提示されている。すべての特許は本明細書に引用して援用する。
【００３０】
なおもう一つの実施形態は、可視範囲の一部のみにわたって光を反射する多層光学体である。これらの光学体は、視角が変化するにつれて反射の波長領域も変化するので色シフトフィルムとして用いることが可能である。色シフトフィルムの詳しい説明、作動原理およびフィルム構成の例は、ＷＯ第９９／３６２５７号およびＷＯ第９９／３６２５８号に提示されている。両方の特許は本明細書に引用して援用する。これらの光学体は、少なくとも一つの反射帯域幅の一方側または両側でシャープなバンドエッジを示すように調整することが可能であり、よってＷＯ第９９／３６８０９号に記載されたように、必要ならば、鋭角で高い色の飽和度を与える。この特許は本明細書に引用して援用する。
【００３１】
第１の光学層
第１の光学層１２は、一般に、ポリエチレンナフタレート（ＰＥＮ）、ポリエチレンテレフタレート（ＰＥＴ）、それらのコポリマーまたはブレンドの配向可能フィルムである。適するコポリマーの例は、例えば、ＷＯ第９９／３６２６２号、同時係属米国特許出願第０９／３９９，５３１号に記載されている。両方の特許は本明細書に引用して援用する。第１の光学層のために適する他の材料には、例えば、ポリカーボネート、ポリアリーレート、ナフタレート含有ポリマーおよびテレフタレート含有ポリマー、例えば、ポリブチレンナフタレート（ＰＢＮ）、ポリプロピレンナフタレート（ＰＰＮ）、ポリブチレンテレフタレート（ＰＢＴ）およびポリプロピレンテレフタレート（ＰＰＴ）を含む他のポリエステル、および上のどれかの互いのブレンドまたはコポリマー、あるいは上のどれかの非ポリエステルポリマーとのブレンドまたはコポリマーが挙げられる。
【００３２】
第１の光学層のために用いられる材料の好ましい特性には、１）複屈折（好ましくは正の複屈折）、２）熱安定性、３）第２の光学層の材料と両立する加工温度、４）ＵＶ安定性またはＵＶ保護性、５）高い透明度（例えば、高透過および低吸収）、６）歪み誘導複屈折を提供するために第２の光学層の材料と両立するガラス転移温度、７）第２の光学層の材料と整合する粘度を可能にする粘度の範囲、８）第２の光学層との良好な層間密着性、９）低い分散、１０）第２の光学層との良好なｚ軸屈折率整合、および１１）絞り性（例えば、延伸可能）が挙げられる。その他のファクターには、コストおよび商業的入手可能性が挙げられる。
【００３３】
ＰＥＮ、ＰＥＴ、ならびにＰＥＮとＰＥＴのコポリマーおよびブレンド、ならびに上述した他のポリマーは、例えば、所望の方向または二つ以上の方向に第１の光学層１２を延伸することにより複屈折性にすることが可能である。配向は、一般に、ポリマーのガラス転移温度より高い温度で実行する。但し、結晶性が低い一部のコポリマーは、例えば、同時係属米国特許出願第０９／３９９，５３１号に記載されたようにガラス転移温度以下で配向させることが可能である。この特許は本明細書に引用して援用する。
【００３４】
ポリエチレンナフタレート（ＰＥＮ）は、配向させると比較的大きな複屈折を有することが可能である。例えば、ＰＥＮを一軸配向させると、１．６４から１．８８に配向方向におけるＰＥＮの屈折率を高めることが可能である。ＰＥＮを二軸配向させると、１．６４から１．７５に配向方向におけるＰＥＮの屈折率を高めることが可能である一方で、ｚ軸屈折率は１．４９に低下し、よって平面内屈折率とｚ軸屈折率との間で０．２４から０．２６の複屈折を生じさせる。
【００３５】
ポリエチレンテレフタレート（ＰＥＴ）を一軸配向させると、１．５７から１．６９に配向方向におけるＰＥＴの屈折率を高めることが可能である。ＰＥＴを二軸配向させると、１．５７から１．６５に配向方向におけるＰＥＮの屈折率を高めることが可能である一方で、ｚ軸屈折率は１．５０に低下し、よって平面内屈折率とｚ軸屈折率との間で０．１３から０．１５の複屈折を生じさせる。
【００３６】
これらのポリマーについて得られた複屈折の量および屈折率の変化の量は、例えば、延伸比、配向温度、およびポリマーが一軸配向されているか、二軸配向されているか含む種々のファクターに応じて決まる。一般に、延伸比が大きければ大きいほど、屈折率の変化は大きい。しかし、達成可能な延伸比は配向温度によって限定されうる。
【００３７】
一般に、比較的結晶質の材料の場合、配向温度はガラス転移温度より高い。一般に、配向温度がガラス転移温度に近ければ近いほど、ポリマーは延伸された時に過度の歪硬化を示し、そして割れうるかあるいは微小空隙を形成しうるので達成可能な延伸比は低くなる。しかし、一般に、配向温度がガラス転移温度に近ければ近いほど、所定の延伸比について屈折率の変化が大きい。従って、ポリマーのガラス転移温度より実質的に（例えば、２０℃または３０℃）高い温度でポリマーを延伸すると、一般に、所定の延伸比について屈折率の大幅により小さい変化しか生じない。従って、所望の屈折率変化を達成するために延伸比と配向温度との間でバランスが必要である。
【００３８】
材料の選択は多層光学体の光学的特性および物理的特性に影響を及ぼしうる。ＰＥＴおよびＰＥＮのようなポリエステルは、カルボキシレートサブ単位およびグリコールサブ単位を含み、そして例えば、（ａ）カルボキシレートモノマーとグリコールモノマーとの反応または（ｂ）エステル交換によって生成させることが可能である。各カルボキシレートモノマーは二個以上のカルボン酸またはエステル官能基をもち、各グリコールモノマーは二個以上のヒドロキシ官能基を有する。ポリエステルは、単一種のカルボキシレートモノマーまたは異なる二種以上のカルボキシレートモノマーを用いて生成させることが可能である。同じことはグリコールモノマーに当てはまる。グリコールモノマーとカルボン酸のエステルとの反応から誘導されるポリカーボネートも「ポリエステル」という用語内に含まれる。
【００３９】
ポリマー層またはポリマーフィルムの特性は、モノマーの特定の選択によって異なる。ＰＥＮは、２，６−ナフタレンジカルボン酸またはそのエステルから形成されたカルボキシレートサブ単位を含み、ＰＥＴは、テレフタル酸またはそのエステルから形成されたカルボキシレートサブ単位を含む。ＰＥＮおよびＰＥＴのコポリエステルのカルボキシレートサブ単位を形成するために適するカルボキシレートコモノマーには、例えば、２，６−ナフタレンジカルボン酸およびその異性体、テレフタル酸、イソフタル酸、フタル酸、アゼライン酸、アジピン酸、セバシン酸、ノルボルネンジカルボン酸、ビ−シクロオクタンジカルボン酸、１，６−シクロヘキサンジカルボン酸およびその異性体、ｔ−ブチルイソフタル酸、トリメリット酸、ナトリウムスルホン化イソフタル酸、２，２’−ビフェニルジカルボン酸およびその異性体、メチルエステルまたはエチルエステルなどの、これらの酸のより低級なアルキルエステルが挙げられる。
【００４０】
ＰＥＮとＰＥＴの両方は、エチレングリコールを用いて形成されたグリコールサブ単位を含む。ＰＥＮおよびＰＥＴのコポリエステルのグリコールサブ単位を形成するために適するグリコールコモノマーには、プロピレングリコール、１，４−ブタンジオールおよびその異性体、１，６−ヘキサンジオール、ネオペンチルグリコール、ポリエチレングリコール、ジエチレングリコール、トリシロロデカンジオール、１，４−シクロヘキサンジメタノールおよびその異性体、ノルボルネンジオール、ビシクロ−オクタンジオール、トリメチロールプロパン、ペンタエリトリトール、１，４−ベンゼンジメタノールおよびその異性体、ビスフェノールＡ、１，８−ジヒドロキシビフェニルおよびその異性体、ならびに１，３−ビス（２−ヒドロキシエチル）ベンゼンが挙げられる。
【００４１】
多層光学体は、ポリエチレンテレフタレート（ＰＥＴ）を用いて形成することも可能である。ＰＥＴはＰＥＮより低い屈折率を有するが、ＰＥＴは遙かにより安価である（現在ＰＥＮのコストの約１／８）。ＰＥＴのより低い屈折率にもかかわらず、光学的能力の比率（第１の光学層と第２の光学層の平面内屈折率間の差の２乗）およびコストは、現在、ＰＥＮ、およびポリカーボネートなどの他の材料よりＰＥＴを有利にしている。
【００４２】
さらに、ＰＥＴフィルムおよびＰＥＴ含有フィルムは、ＵＶ保護光学体に色を導入せずに、ＰＥＮよりも紫外線（ＵＶ）劣化から容易に保護することが可能である。図３は、ＰＥＮ、ＰＥＴおよびポリカーボネートの透過スペクトルを示している。ＰＥＮは３８０ｎｍの光を吸収し、吸収テールは約４１０ｎｍの可視のスペクトル領域に広がる。ＰＥＮを用いて製造される光学体のためのＵＶ保護コーティングまたはＵＶ保護添加剤は、一般に、（青光の吸収に起因して）光学体に黄色がかった色を与えうる可視範囲に広がるであろう。
【００４３】
他方、ＰＥＴは３２０ｎｍの光を吸収し、テールは３７０ｎｍに広がる。従って、ＵＶ保護コーティングまたはＵＶ保護添加剤は可視範囲に広がる必要はないであろう。ＩＲ線を反射し可視光を透過するように設計された多層光学体（例えば、建物窓および自動車窓用の太陽反射フィルム）、あるいは可視範囲の特定の帯域幅のみを反射し他のすべての光を透過するように設計された光学体を作製する時、この能力は特に重要である。
【００４４】
さらに、ＰＥＴのより低い屈折率およびより低い分散は、少なくとも幾つかの点で有利でありうる。例えば、ＩＲフィルムの透明度または透明性は、特に建築用途および自動車用途のために不可欠でありうる。ＰＥＮを基準としてＰＥＴのより低い屈折率差のゆえに、ＰＥＴベース多層光学体は、光学スペクトルが視角のより弱い関数であるので、より小さい真珠光およびスペクトル不均一性を有することが可能である。ＰＥＴのより低い屈折率およびより低い分散が、より高い波長で、より高い次元の高調波の位置決定ポジショニングを可能にするので、より広いＩＲ帯域幅を達成することも可能である。
【００４５】
もう一つの利点は、外皮層が第１の光学層と同じ材料から製造されている時、ＰＥＴがそのより低い屈折率のゆえに、一般に、空気（または他の材料）／ＰＥＴ境界面間のより低い屈折率ミスマッチに起因して、より低い表面反射を有することである。これは、安全破砕窓を作るためにポリ（ビニルブチレート）（ＰＶＢ）を用いる自動車用途において特に有用である。ＰＶＢの屈折率はＰＥＮよりＰＥＴに近く、よってグレアを低下させる。
【００４６】
適するＰＥＴ含有多層光学体は種々の構成で形成することが可能である。特に有用なＰＥＴベース材料には、約９０℃以下、あるいは約８０℃または７０℃以下のガラス転移温度を有するＰＥＴ、あるいはＰＥＴコポリマーまたはブレンドが挙げられる。一般に、これらのＰＥＴベース材料の中で最も有用なものは、ナフタレンジカルボキシレート（ＮＤＣ）モノマーがないか、あるいは実質的にない。こうした構造において、第２の光学層のための材料も、一般に、約９０℃以下のガラス転移温度を有する材料を含む。ポリアクリレートおよび脂肪族ポリオレフィンは、これらのポリマーと他の材料とのブレンドおよびコポリマーを含め、適する第２の光学層用材料の中のものである。あるいは、第１の光学層は、これもＮＤＣモノマーを実質的に含まないとともに少なくとも約１００℃または少なくとも１２０℃のガラス転移温度を有するＰＥＴのコポリマーまたはブレンドを用いて形成することが可能である。こうした構造において、第２の光学層用の材料も、一般に、少なくとも約１００℃のガラス転移温度を有する材料を含む。
【００４７】
別法として、より高いガラス転移温度を有する第２のポリマーとＰＥＴを組み合わせることによりＰＥＴのガラス転移温度を高めることが可能である。ＰＥＴと第２のポリマーの混合は、ポリマーブレンドを形成する混和性ブレンディングまたはコポリマーを形成する反応性ブレンディング（例えば、エステル交換による）を含むことが可能である。例えば、ＰＥＴは、１３０℃以上のガラス転移温度を有する第２のポリマーと、または１６０℃以上のガラス転移温度を有する第２のポリマーと、あるいは２００℃以上のガラス転移温度を有する第２のポリマーとさえブレンドすることが可能である。適する第２のポリマーの例には、例えば、ＰＥＮ（Ｔｇ＝１３０℃）、ポリカーボネート（Ｔｇ＝１５７℃）、ポリアリーレート（Ｔｇ＝１９３℃）またはポリエーテルイミド（Ｔｇ＝２１８℃）が挙げられる。
【００４８】
あるいは、ＰＥＴのモノマー材料、例えば、テレフタル酸およびエチレングリコールは、ＰＥＮ、ポリカーボネートおよびポリアリーレートなどの、より高いガラス転移温度を有する第２のポリマーに対応するモノマー材料と共重合してコポリマーを形成することが可能である。例えば、ＰＥＴは、１３０℃以上のガラス転移温度を有する第２のポリマーに、または１６０℃以上のガラス転移温度を有する第２のポリマーに、あるいは２００℃以上のガラス転移温度を有する第２のポリマーにさえ対応するモノマー材料と共重合させることが可能である。
【００４９】
（ｉ）例えば、イソフタル酸、フタル酸、アゼライン酸、アジピン酸、セバシン酸、ノルボルネンジカルボン酸、ビ−シクロオクタンジカルボン酸、１，６−シクロヘキサンジカルボン酸およびその異性体、ｔ−ブチルイソフタル酸、トリメリット酸、ナトリウムスルホン化イソフタル酸、２，２’−ビフェニルジカルボン酸およびその異性体、メチルエステルまたはエチルエステルなどの、これらの酸のより低級なアルキルエステルなどのカルボキシレートモノマー材料、（ｉｉ）例えば、プロピレングリコール、１，４−ブタンジオールおよびその異性体、１，６−ヘキサンジオール、ネオペンチルグリコール、ポリエチレングリコール、ジエチレングリコール、トリシクロデカンジオール、１，４−シクロヘキサンジメタノールおよびその異性体、ノルボルナンジオール、ビシクロ−オクタンジオール、トリメチロールプロパン、ペンタエリトリトール、１，４−ベンゼンジメタノールおよびその異性体、ビスフェノールＡ、１，８−ジヒドロキシビフェニルおよびその異性体、ならびに１，３−ビス（２−ヒドロキシエチル）ベンゼンなどのグリコールモノマー材料を組み込んでいるコポリマーを含むＰＥＴの他のコポリマーも用いることが可能である。
【００５０】
ＰＥＴおよびＰＥＮのコポリマーなどの、これらの材料の少なくとも一部はＰＥＴより低い加工温度を有し、そしてＰＥＴの加工温度で劣化するＥＶＡなどの第２の光学層材料と合わせて、より効果的に用いることが可能である。
【００５１】
第２の光学層
第２の光学層１４は、フィルム１０の所望の動作に少なくともある程度依存する種々の光学的特性および物理的特性を伴って調製することが可能である。第２の光学層の好ましい特性には、例えば、１）等方性または負の複屈折、２）熱安定性、３）第１の光学層の材料と両立する加工温度、４）ＵＶ安定性またはＵＶ保護性、５）高い透明度（例えば、高透過および低吸収）、６）歪み誘導複屈折を提供するために第１の光学層の材料と両立するガラス転移温度、７）第１の光学層の材料と整合する粘度を可能にする粘度の範囲、８）第１の光学層との良好な層間密着性、９）低い分散、１０）第１の光学層との良好なｚ軸屈折率一致、および１１）絞り性（例えば、延伸可能）が挙げられる。その他のファクターには、コストおよび商業的入手可能性が挙げられる。
【００５２】
幾つかの実施形態において、第２の光学層１４は、第１の光学層１２を配向させるために用いられる条件下で延伸させた時、認め得るほどには光学的に配向しないポリマー材料から製造される。こうした層は、反射光学体の形成において特に有用である。第２の光学層１４が比較的等方性（例えば、０．０５以下の平面内複屈折）のままでありつつ第１の光学層１２を配向させるために後で延伸できる層のスタック１６の形成を例えば同時押出によって、こうした層が可能にするからである。他の実施形態において、第２の光学層１４は配向可能であり、そして好ましくは、平面内屈折率が配向につれて低下するように負に複屈折性である（第１の光学層は正に複屈折性）。
【００５３】
第１の光学層および第２の光学層のための材料の選択に当たって種々の考慮事項がある。これらの考慮事項の重要性は、一般に、所望の光学的特性および光学体に関する用途に応じて決まる。一つの考慮事項は、第２の光学層のガラス転移温度である。一般に、第１の光学層および第２の光学層の材料は、第２の光学層のガラス転移温度が第１の光学層のガラス転移温度より実質的に高くないように選択される。より好ましくは、第２の光学層のガラス転移温度は、第１の光学層のガラス転移温度以下である。第２の光学層のガラス転移温度が高すぎる場合、第１の光学層のガラス転移温度付近の適する配向温度での第１の光学層の配向は、第２の光学層中で過度の歪硬化を引き起こしうる。これは、例えば、割れまたは微小空隙を持ち込むことによって第２の光学層の光学的品質を低下させうる。光学層のガラス転移温度は、個々の成分のガラス転移温度（複数を含む）でなく光学層を形成するために用いられる組成物のガラス転移温度と定義する。
【００５４】
もう一つの考慮事項は、第１の光学層と第２の光学層との間のｚ軸屈折率の差である。二層のｚ軸屈折率が等しい時、ｐ−偏光の反射は光の入射角に依存しない。この特徴は、視角の範囲にわたって反射率均一性が必要とされる時に有用でありうる。こうした実施形態において、第１の光学層と第２の光学層との間のｚ軸屈折率の差は、好ましくは約０．０４以下であり、そして材料の選択によって約０．０２以下または０．０１以下にすることが可能である。
【００５５】
もう一つの考慮事項は、第２の光学層中で用いるために選択されたポリマー（複数を含む）の分解温度である。ＰＥＮおよびＰＥＴに関する代表的な同時押出加工温度は約２５０℃より高い。第２の光学層の成分の劣化は、例えば、変色および広範なゲル形成などの光学体欠陥を生じさせうる。分解が許容できない特性を生じさせないなら加工温度で分解する材料をそれでも用いることが可能である。
【００５６】
第２の光学層１４は、種々の高分子組成物を用いて製造することができる。特定の光学体構成に関して適するポリマーの説明を以下で提示する。
【００５７】
多層光学体は、第１の光学層としてＰＥＮおよび第２の光学層としてポリメチルメタクリレート（ＰＭＭＡ）を用いて製造されてきた。ＰＭＭＡは多層フィルム用の低屈折率材料としてそれ自体を有用にする透明度および粘度などの多くの特性を有することが判明している一方で、ＰＭＭＡの幾つかの特性はその有用性を限定してきた。特に、相対的に高い屈折率（ｎ＝１．４９）およびガラス転移温度（Ｔｇ＝１０６℃）は、第１の光学層中で使用できる材料の選択を限定してきた。例えば、ＭＭＡをＰＥＮと合わせて使用できる一方で、そのガラス転移温度によって、ＰＥＴと合わせて加工する多くの用途でＭＭＡは不適切となり、その屈折率は、多くの用途のために必要とされるＰＥＴとの屈折率差を設けるのに十分低くない。ＰＥＮの代わりにＰＥＴを使用することは、ＰＥＮがＵＶ劣化を受けやすく、結果としてＰＥＮを用いる時に追加のＵＶ保護を設けることが必要なことから望ましい可能性がある。
【００５８】
本発明の一つの態様は、低屈折率材料として第２の光学層中でポリメチルメタクリレート／ポリ弗化ビニリデンブレンド（ＰＭＭＡ／ＰＶＤＦ）用いる。ＰＭＭＡ／ＰＶＤＦブレンドは、ポリエステル高屈折率材料、例えば、ポリエチレンテレフタレート（ＰＥＴ）およびポリエチレンナフタレート（ＰＥＮ）ならびにそれらのブレンドおよびコポリマーなどの芳香族ポリエステルと合わせて特に有用である。
【００５９】
多層光学フィルム中で用いられるポリマーは、散乱または吸収によって光が失われないようにクリアであるのがよい。多くの用途は、光と光学フィルムとの間の多数回相互作用を伴い、それらの相互作用は散乱および吸収の悪い影響を拡大する。ＰＭＭＡなどの光学ポリマーは、可視のスペクトル領域での透過率は９２％であって殆どの目的で十分にクリアと考えられる。ＰＶＤＦは９６％の透過率を有する。ＰＭＭＡ／ＰＶＤＦ混和性ブレンドは、ＰＭＭＡより高い透過率（透明度）を有する。
【００６０】
ＰＭＭＡ／ＰＶＤＦ混和性ブレンドは、ＰＶＤＦの低屈折率（ｎ＝１．４２）のゆえにＰＭＭＡ（ｎ＝１．４９）より低い屈折率を有する。より大きな屈折率差は、多層フィルムにおいて、より大きい光学的能力をもたらす。ＰＭＭＡ／ＰＶＤＦ（６０／４０）（重量）混和性ブレンドに関する屈折率は、約１．４５８である。ＰＭＭＡを基準としてＰＭＭＡ／ＰＶＤＦブレンドによって提供される、より大きな屈折率差は、より高い反射率に加えて、色漏れの大幅な減少ももたらす。
【００６１】
ＰＥＮまたはＰＥＴのいずれかを用いる多層フィルムは、これらのポリエステルの高い融点のゆえに高い同時押出温度（約２５０℃以上）を必要とする。熱的に安定ではない第２の光学層は、劣化に付随した粘度損失のゆえに多層フィルムにおいて流れ不安定を引き起こしうる。劣化生成物も、光学フィルムにおいて点欠陥または変色の原因になりうる。ＰＭＭＡ／ＰＶＤＦ混和性ブレンドは、ＰＭＭＡより熱的に安定である。
【００６２】
第２の光学層中でＰＭＭＡの代わりにＰＭＭＡ／ＰＶＤＦ混和性ブレンドを使用すると、ブレンドのより低いガラス転移温度（Ｔｇ）のゆえに第１の光学層について、より多様な材料が可能となる。例えば、ＰＭＭＡ／ＰＶＤＦブレンドは、多層光学体の第１の光学層中でＰＥＴまたはＰＥＴのコポリマーの使用を可能にする。ＰＥＴは、より容易なＵＶ保護を含め、多層光学体中のＰＥＮを基準として幾つかの利点を有し、ＰＥＴは、より安価な原料である。キャスト多層光学体を高屈折率材料のＴｇ付近で延伸する時、Ｔｇ付近での配向は、高度の応力複屈折、従って延伸方向にＰＥＮ（またはＰＥＴ）に関して高い屈折率をもたらす。ＰＥＮ：ＰＭＭＡ多層フィルムは、ＰＭＭＡのＴｇ（Ｔｇ＝１０６℃）がＰＥＮのＴｇ（Ｔｇ＝１２３℃）より低いのでＰＥＮのＴｇ付近で配向可能である。ＰＥＴ：ＰＭＭＡは、ＰＥＴ（Ｔｇ＝８４℃）を基準としてＰＭＭＡの高いＴｇのゆえにＰＥＴのＴｇ付近で配向可能ではない。ＰＭＭＡへの２５（重量）％ＰＶＤＦ程度の少ないブレンドは、ＰＭＭＡのＴｇを低下させ（ＰＭＭＡ／ＰＶＤＦ（７５／２５）（Ｔｇ＝７２））、よって第１の光学層中でＰＥＴの使用を可能にする。
【００６３】
従って、ＰＶＤＦとＰＭＭＡとのブレンディングによって、特性が改善された低屈折率材料（第２の光学層用）が達成される。こうしたブレンドは、透明度、粘度、熱安定性および層間密着性などの特性において適する性能を少なくとも維持しつつ、ＰＭＭＡと比較して、より低い屈折率およびより低いガラス転移温度を有する。特に、ブレンドは、高屈折率材料（第１の光学層用）としてＰＥＮまたはＰＥＴあるいはそれらのブレンドまたはコポリマーと合わせて同時押出された時に、優れた透明度（例えば、透過率＞９０）、低屈折率（ｎ＜１．４９）、高屈折率材料の粘度に似た粘度、２５０℃より高い温度における熱安定性、高屈折率材料のガラス転移温度より低いガラス転移温度（Ｔｇ）および高屈折率材料との良好な層間密着性などの特性を示す。
【００６４】
結果として、ＰＭＭＡ／ＰＶＤＦブレンドは、ＰＥＮなどの従来の高屈折率材料と合わせて用いることが可能であり、そして改善された光学的特性または物理的特性を達成する。例えば、より低い屈折率のゆえに、ＰＭＭＡ／ＰＶＤＦブレンドを使用すると、第２の光学層中でＰＭＭＡで製造された対応する製品と同じ光学的効果を達成するために、より少数の層しか必要としない可能性があるか、あるいは同数の層を用いる時に強化された効果を提供することが可能である。ＰＭＭＡ／ＰＶＤＦブレンドは、多層光学体における実用的な用途に関して適することが以前に見出されなかったＰＥＴおよびＰＥＴのコポリマーなどの高屈折率材料と合わせて用いることも可能である。さらに、改善された光学的特性または物理的特性は、所望の性能を達成しつつ多層フィルムを形成する際に加工条件に対して、より厳しくない制御を可能にする上で有利である。これは、より実際的且つ費用効果に優れた多層光学体製造を可能にする。
【００６５】
特に、ＰＭＭＡ単独に対して低屈折率材料としてＰＭＭＡ／ＰＶＤＦブレンドを使用することで見られる幾つかの利点として、（１）より高い反射率−より大きな屈折率差は、所定の層数においてより大きな反射率をもたらす。（２）再びより大きな屈折率差のゆえに（層不均一性などの加工の難しさから生じることが多い）スペクトルの不均一性または真珠光の減少。よって光学的利益および加工上の利益をもたらす。（３）多反射を必要とする用途における高まった効率、（４）クロスウェブ厚さ均一性要件および光学パケットオーバーラップが無いことなどの、より広い加工許容範囲、（５）所定の反射率に関して、より薄いフィルム要件、（６）高屈折率材料に関して、より多い選択肢、（７）より低いＴｇのゆえに熱成形およびエンボスなどにおける改善された性能、および（８）ＰＥＮのレベルが低い高屈折率材料を使用できるので、より容易なＵＶ保護、が挙げられる。
【００６６】
低屈折率材料を提供するためにブレンド中で用いられる特定のＰＭＭＡおよびＰＶＤＣは、材料が互いに十分に混和性であるとともに、生成ブレンドが多層フィルムを形成するために高屈折率材料と合わせて同時押出できるかぎり限定されない。例えば、アイシーアイアメリカズ（ＩＣＩ  Ａｍｅｒｉｃａｓ，Ｉｎｃ．）（デラウェア州ウィルミントン）によって商品名Ｐｅｒｓｐｅｘ（商標）ＣＰ８０およびＣＰ８２で販売されているＰＭＭＡおよびソルウェー（Ｓｏｌｗａｙ）によって商品名Ｓｏｌｅｆ（商標）１００８／０００１で販売されているＰＶＤＦは、ＰＥＴおよびＰＥＮ高屈折率材料と合わせて有用である。
【００６７】
ブレンド中で用いられるＰＶＤＦの量は、一般には約４０重量％以下である（すなわち、６０／４０ＰＭＭＡ／ＰＶＤＦブレンド）。より高いＰＶＤＦレベルでは、ＰＭＭＡとＰＶＤＣの混和性は悪化する傾向があり、よって透明度の損失を引き起こす。一般に、屈折率およびガラス転移温度の低下の利益を高めるために可能な限り高い量でブレンド中のＰＶＤＦを用いることが望ましい。しかし、特定の用途向けに特定の光学的特性または物理的特性を提供するために組成を微調整することが必要な時、より少量を用いることが可能である。例えば、７５／２５ブレンドは、ＰＥＮ、ＰＥＴおよびそれらの混合物またはコポリマーなどの高屈折率材料と合わせて用いるために非常に望ましい物理的特性および光学的特性を提供する。
【００６８】
上で示したように、ポリメチルメタクリレート（ＰＭＭＡ）は、光学体を形成するために有用な材料である。しかし、ＰＭＭＡのガラス転移温度は約１０６℃であり、それはＰＥＴのガラス転移温度（Ｔｇは約８４℃）より大幅に高い。ＰＥＴの第１の光学層およびＰＭＭＡの第２の光学層を有する光学体は、ＰＭＭＡのガラス転移温度より高い温度で配向され、ＰＥＴの配向に関して予想された屈折率変化を大幅に減少させるであろう。
【００６９】
上述したように、ポリ弗化ビニリデン（ＰＶＤＦ）とＰＭＭＡのブレンディングは、ブレンドしたポリマーのガラス転移温度を低下させる。好ましくは、ブレンドは、約２０から４０重量％のＰＶＤＦおよび６０から８０重量％のＰＭＭＡを含む。約２０重量％より少ないＰＶＤＦでは、ガラス転移温度はＰＥＴのガラス転移温度より高い。但し、これらのブレンドは、それでも幾つかの用途のために許容できる。約４０重量％より多いと、ＰＶＤＦは結晶化する。第２の光学層にＰＶＤＦを添加すると、例えば耐溶剤性などの他の特性も強化することが可能である。
【００７０】
もう一つの選択肢として、ＰＭＭＡのガラス転移温度より低くコポリマーのガラス転移温度を低下させるコモノマーを用いて、ＰＭＭＡのコポリマーを製造することが可能である。適するコモノマーには、例えば、エチルアクリレート、ブチルアクリレート、ｎ−ブチルメタクリレート、エチルメタクリレート、メタクリル酸またはそれらの組み合わせを含む他のアクリレートモノマーおよびメタクリレートモノマーが挙げられる。他のアクリレートモノマーは、所望のガラス転移温度、熱安定性、絞り性および屈折率の特性が達成されるかぎり用いることが可能である。モノマーの比は、所望のガラス転移温度、熱安定性、絞り性および屈折率の特性を達成するように選択される。コモノマーは、例えば、改善された層間密着性、第１の光学層と第２の光学層との間の屈折率差の増加または減少、ＰＭＭＡの溶融流動学的挙動の修正、あるいはＰＭＭＡの配向挙動の修正を含む他の利点を提供することも可能である。
【００７１】
なおもう一つの選択肢として、第２の光学層は、ＰＭＭＡと第２の光学層のガラス転移温度を低下させる可塑剤を用いて形成することが可能である。適する可塑剤には、例えば、燐酸誘導体（例えば、トリフェニルホスフェート）、フタル酸誘導体（例えば、ブチルベンジルフタレートおよびジイソデシルフタレート）、テレフタル酸誘導体（例えば、ジ−２−エチルヘキシルテレフタレート）、アジピン酸誘導体（例えば、ポリエステルアジペート）、安息香酸誘導体（例えば、グリセリルトリベンゾエート）、セバシン酸誘導体（例えば、ジメチルセバケートおよびジ−ｎ−ブチルセバケート）および酢酸誘導体（例えば、グリセリルトリアセテート）が挙げられる。例えば、層間密着性、第１の光学層と第２の光学層との間の屈折率の差の増加または減少、ＰＭＭＡの溶融流動学的挙動の修正、あるいはＰＭＭＡの配向挙動の修正を含む光学体の他の特性を改善する可塑剤も選択することが可能である。
【００７２】
ＰＭＭＡの代わりに他のポリマーを用いることが可能である。例えば、ポリエチルメタクリレート（ＰＥＭＡ）を含む、例えば、ガラス転移温度がＰＭＭＡより低い他のアクリレートポリマーを用いることが可能である。
【００７３】
あるいは、脂肪族ポリオレフィンを用いることが可能である。適するポリオレフィンの例には、ポリ（エチレン−ｃｏ−オクテン）（ＰＥ−ＰＯ）、ポリ（プロピレン−ｃｏ−エチレン）（ＰＰ−ＰＥ）、アタクチックポリプロピレンとアイソタクチックポリプロピレンのコポリマー（ａＰＰ−ｉＰＰ）、無水マレイン酸官能化線状低密度ポリエチレン（ＬＬＤＰＥ−ｇ−ＭＡ）およびポリ（エチレン−ｃｏ−酢酸ビニル）（ＥＶＡ）が挙げられる。有用な他のポリオレフィンには、デュポン・ヌムール（Ｅ．Ｉ．ｄｕＰｏｎｔ  ｄｅ  Ｎｅｍｏｕｒｓ  ＆  Ｃｏ．，Ｉｎｃ．）（デラウェア州ウィルミントン）製の「Ｂｙｎｅｌ」ポリオレフィン、ダウケミカルカンパニー（Ｄｏｗ  Ｃｈｅｍｉｃａｌ  Ｃｏ．）（ミシガン州ミッドランド）製の「Ｐｒｏｍａｃｏｒ」ポリオレフィンおよび三井石油（Ｍｉｔｓｕｉ  Ｐｅｔｒｏｃｈｅｍｉｃａｌ  Ｉｎｄｕｓｔｒｉｅｓ，Ｌｔｄ．）（日本の東京）製の「Ａｄｍｅｒ」ポリオレフィンなどの酸変性ポリオレフィンが挙げられる。ポリオレフィンの一つの別の利点は、ＰＥＮおよびＰＥＴで用いられる加工温度で実質的に劣化しないことである。さらに、ゴム弾性ポリオレフィンを使用すると、例えば、耐引裂性、耐破壊性および靱性を含む多層光学体の機械的特性を強化することが可能である。
【００７４】
非光学層
再び図１および２を参照すると、例えば、加工中および／またはその後の物理的損傷から光学層１２、１４を保護するために図１に示されたようにスタック１６の少なくとも一つの表面上に非光学層１８の一層以上を外皮層または複数の外皮層として形成することが可能である。加えて、あるいは別法として、より大きな機械的強度をスタックに与えるため、あるいは加工中にスタックを保護するために、図２に示したように非光学層１８の一層以上を層のスタック１６内に形成することが可能である。
【００７５】
非光学層１８は、理想的には、少なくとも対象波長領域（例えば、可視、ＩＲまたはＵＶ波長領域）の端から端まで、多層光学フィルム１０の光学的特性の決定に大幅には関わらない。非光学層１８は、複屈折性または配向性であってよく、そうでなくてもよい。一般に、非光学層１８を外皮層として用いる時、少なくとも多少の表面反射がある。光の高透過率が必要とされる少なくとも一部の用途において、非光学層は、好ましくは、表面反射（例えば、真珠光）の量を減少させるために比較的低い屈折率（例えば、１．６以下、または好ましくは１．５以下）を有する。光の反射が必要とされる他の用途において、非光学層は、好ましくは、多層光学体の反射を高めるために比較的高い屈折率（例えば、少なくとも１．６、より好ましくは少なくとも１．７）を有する。
【００７６】
非光学層１８がスタック１６内に存在する時、一般に、非光学層１８に隣接した光学層１２、１４と組み合わせた非光学層１８による光の少なくとも多少の偏光または反射がある。しかし、少なくとも場合によって、非光学層１８は、スタック１６内の非光学層１８によって反射された光が可視光を反射する光学体に関する対象領域外の波長、例えば、赤外線領域内の波長を有することを決定する厚さを有するように選択することが可能である。非光学層１８の厚さは、個々の光学層１２、１４の一つの厚さの少なくとも２倍、通常少なくとも４倍、多くの場合、少なくとも１０倍であることが可能である。非光学層１８の厚さは、特定の厚さを有する光学体１０を製造するために変えることが可能である。一般に、光学層１２、１４によって透過、偏光および／または反射されるべき光の少なくとも一部が非光学層を通しても移動するように、非光学層１８の一層以上を配置する（すなわち、光学層１２、１４を通して移動する光の通路、あるいは光学層１２、１４によって反射される光の通路に非光学層を配置する）。
【００７７】
非光学層１８は、第１の光学層および第２の光学層中で用いられる一切のポリマーの含むポリマーから形成される。幾つかの実施形態において、非光学層１８のために選択される材料は、第２の光学層１４のために選択される材料と似ているか、あるいは同じである。例えば、多層光学体の耐引裂性、耐破壊性、靱性、耐候性および耐溶剤性などの特性を付与または改善する材料を非光学層のために選択してよい。
【００７８】
他の層およびコーティング
特に多層光学体の表面に沿って物理的特性または化学的特性を変えるか、あるいは改善するために、種々の機能層または機能コーティングを本発明の多層光学体に加えることが可能である。こうした層またはコーティングは、例えば、スリップ剤、低密着性裏側材料、導電性層、帯電防止コーティングまたはフィルム、バリア層、難燃剤、ＵＶ安定剤、耐摩耗性材料、光学コーティング、および／またはＷＯ第９７／０１４４０号に記載されたようなフィルムまたはデバイスの機械的一体性または強度を改善するように設計された基板を含んでよい。この特許は本明細書に引用して援用する。例えば、ＷＯ第９５／１７６９１号、ＷＯ第９９／３６８１３号およびＷＯ第９９／３６８１４号に記載されたように、二色性偏光フィルムを多層光学フィルム上に被覆するか、あるいは多層光学フィルムと合わせて同時押出することも可能である。これらの特許のすべては本明細書に引用して援用する。
【００７９】
製造
多層光学体を形成する一つの方法の簡単な説明を示す。プロセス条件および考慮事項のより完全な説明は、ＰＣＴ公開ＷＯ第９９／３６２４８号、ＷＯ第９９／０６２０３号およびＷＯ第９９／３６８１２号において見られる。これらの特許のすべては本明細書に引用して援用する。
【００８０】
多層光学体の製造における初期工程は、第１の光学層と第２の光学層および非光学層の形成に当たって用いようとするポリマーの製造である（ポリマーが市販されていないならば）。一般に、これらのポリマーは押出によって成形される。但し、他のポリマー成形方法を用いてよい。押出条件は、連続で安定したやり方でポリマー樹脂原料ストリームを適切にフィードし、溶融し、ポンプで送るように選択される。最終溶融ストリーム温度は、範囲の低端で凍結、結晶化または過度に高い圧力降下を減少させるとともに範囲の高端で劣化を減少させる範囲内で選択される。チルロールでのフィルムキャスティングを含む、二種以上のポリマーの全体的な溶融ストリーム加工を同時押出と呼ぶことが多い。
【００８１】
好ましくは、第１の光学層、第２の光学層および非光学層のポリマーは、それらのポリマーを同時押出できるために類似の流動学的特性（例えば、溶融粘度）を有するように選択される。一般に、第２の光学層および非光学層は、第１の光学層のガラス転移温度より低いか、あるいは第１の光学層より約３０℃以下だけ高いガラス転移温度Ｔｇを有する。好ましくは、第２の光学層および非光学層のガラス転移温度は、第１の光学層のガラス転移温度より低い。
【００８２】
押出後に、ポリマー流れの連続で均一な速度を調節するために用いられるギヤポンプに各溶融ストリームを移送する。均一溶融ストリーム温度でギヤポンプから多層フィードブロックにポリマー溶融ストリームを搬送するためにスタチック混合装置を用いることが可能である。全体的な溶融ストリームは、一般に、溶融ストリームの均一流れを強化するとともに溶融加工中に劣化を減少させるために可能なかぎり均一に加熱する。
【００８３】
多層フィードブロックは、二つ以上のポリマー溶融ストリームの各々を多くの層に分割し、これらの層を交互配置し、そして多くの層を組み合わせて、単一多層ストリームにする。主フローチャンネルからのストリームの一部を、フィードブロックマニホールドの層スロットに導く副チャンネルチューブに逐次抜き取ることにより、所定のどの溶融ストリームからも層が作られる。機械、個々の副チャンネルチューブおよび層スロットの形状および物理的寸法において行われる選択によって、層流れを制御することが可能である。
【００８４】
二つ以上の溶融ストリームの副チャンネルチューブおよび層スロットは、交互配置層を形成するために交互配置されることが多い。フィードブロックの下流側マニホールドは、一般に、横断的に組み合わされた多層スタックの層を圧縮し、均一に広げるように造形されている。保護境界層（ＰＢＬ）として知られている厚い非光学層は、光学多層スタックの溶融ストリームを用いて、あるいは別のストリームによってマニホールド壁付近にフィードすることが可能である。上述したように、これらの非光学層は、壁応力の影響および生成流れの起きうる不安定性から、より薄い光学層を保護するために用いることが可能である。
【００８５】
フィードブロックマニホールドから出る多層スタックは、ダイなどの最終造形装置に入る。あるいは、スタッキングによって再結合できる二つ以上の多層ストリームを形成するために、ストリームをスタック中の層に好ましくは直角に分流することができる。層に直角以外の他の角度でストリームを分流することも可能である。ストリームを分流し積み重ねる流れチャネリング系をマルチプライヤーと呼ぶ。分流ストリームの幅（すなわち、個々の層の厚さの合計）は等しいか、あるいは等しくないことが可能である。より広いストリーム幅対、より狭いストリーム幅の比としてマルチプライヤー比を定義する。等しくないストリーム幅（すなわち、マルチプライヤー比が１より大きい）は、層厚さの傾斜を設けるに当たって有用でありうる。等しくないストリーム幅の場合、マルチプライヤーは、スタッキング後の一致する層幅を確実にするために厚さ方向および流れ方向に、より狭いストリームを広げてよいし、および／または、より広いストリームを横断的に圧縮してよい。
【００８６】
分流多層化（ｍｕｌｔｉｐｌｉｃａｔｉｏｎ）前に、追加の非光学層を多層スタックに加えることが可能である。これらの非光学層は、マルチプライヤー内でＰＢＬとして機能してよい。分流多層化およびスタッキング後に、これらの層は光学層間の内部境界層を形成するものがある一方で、外皮層を形成するものもある。
【００８７】
分流多層化後に、ウェブを最終造形装置に向けて送る。その後、時にはキャスティングホイールまたはキャスティングドラムとも呼ばれるチルロール上にウェブをキャストする。このキャスティングは、詳細がポリマーフィルム製造の技術上周知されている静電ピニングによって支援されることが多い。ウェブを横切って均一厚さにウェブをキャストすることが可能であるか、あるいはダイリップ制御を用いてウェブ厚さの意図的分布化（ｐｒｏｆｉｌｉｎｇ）を誘導することができる。
【００８８】
その後、多層ウェブは、最終多層光学フィルムを作製するために一軸または二軸で延伸する。一軸延伸は、テンターまたは長さオリエンター内で実施する。二軸延伸は、一般に両方のタイプの装置を含む。代表的なテンターはウェブ経路に対して横方向（ＴＤ）で延伸する。但し、特定のテンターは、ウェブ経路すなわち機械方向（ＭＤ）にフィルムを寸法的に延伸または緩和（収縮）させるメカニズムを備えている。長さオリエンターは機械方向に延伸する。
【００８９】
例えば、両方の平面内方向に複屈折材料を配向させるために、二工程延伸プロセスが用いられる。延伸プロセスは、二つの平面内方向に延伸することを可能にする上述した単一工程プロセスのいかなる組み合わせてあることも可能である。さらに、機械方向に沿った延伸を可能にするテンター、例えば、二方向に逐次または同時に延伸できる二軸テンターを用いることが可能である。後者の場合、単一の二軸延伸プロセスを用いることが可能である。
【００９０】
以下の実施例は、本発明の多層光学フィルムの製造および用途を実証している。これらの実施例は単に説明であり、本発明の範囲を限定するとして解釈されるべきでないことは理解されるべきである。
【００９１】
実施例
これらの実施例のためのポリマーの作製に当たって用いられるモノマー、触媒および安定剤は、以下の供給業者から市販されている。ジメチルナフタレンジカルボキシレートはアモコ（Ａｍｏｃｏ）（アラバマ州ディケーター）製、ジメチルテレフタレートはヘキストセラニーズ（Ｈｏｅｃｈｓｔ  Ｃｅｌａｎｅｓｅ）（テキサス州ダラス）製、エチレングリコールはユニオンカーバイド（Ｕｎｉｏｎ  Ｃａｒｂｉｄｅ）（ウェストバージニア州のチャールストン）製、１，６−ヘキサンジオールはバスフ（ＢＡＳＦ）（ノースカロライナ州シャーロット）製、三酢酸アンチモンはエルフアトケム（Ｅｌｆ  Ａｔｏｃｈｅｍ）（ペンシルバニア州フィラデルフィア）製、酢酸マンガンおよびトリエチルホスホノアセテートはアルブライト＆ウィルソン（Ａｌｂｒｉｇｈｔ  ＆  Ｗｉｌｓｏｎ）（バージニア州グレンアレン）製。
【００９２】
以下の実施例で用いられたポリエチレンテレフタレートは、原材料である５，０００ｋｇのジメチルテレフタレート、３，５０２ｋｇのエチレングリコール、１．２ｋｇの酢酸マンガンおよび１．６ｋｇの三酢酸アンチモンを投入してバッチ反応器内で合成することができる。エステル交換反応副生物のメタノールを除去しつつ１５２０トルの圧力下で、この混合物を２５４℃に加熱する。１，６４９ｋｇのメタノールが除去された後に、２．４５ｋｇのトリエチルホスホノアセテートを反応器に投入し、その後、２８０℃に加熱しつつ圧力を徐々に１トルに低下させる。６０／４０フェノール／ジクロロベンゼン中で測定して固有粘度０．６０のポリマーが生成するまで縮合反応生成物であるエチレングリコールを連続的に除去する。
【００９３】
実施例１
ＰＥＴ：ＭＭＡ−ＥＡ層を有する色シフト光学フィルム
ポリエチレンテレフタレート（ＰＥＴ）から作製された第１の光学層および７５重量％のメチルメタクリレート（ＭＭＡ）モノマーと２５重量％のエチルアクリレート（ＥＡ）モノマーを用いるコポリマーから作製された第２の光学層を用いて光学フィルムを作製した。コポリマーは、アイシーアイアメリカズ（ＩＣＩ  Ａｍｅｒｉｃａｓ，Ｉｎｃ．）（デラウェア州ウィルミントン）から商品名「Ｐｅｒｓｐｅｘ（商標）ＣＰ６３」で入手できる。
【００９４】
その後、多層溶融マニホールドを通して上述したポリマーを同時押出して、２２４層が交互配置されている第１の光学層および第２の光学層を有する合計厚さ約５８０μｍの多層フィルムを作製した。この特定の多層反射フィルムは、第１の光学層と同じポリエチレンテレフタレートから製造された厚さ約１４５μｍの外部保護層も各側に含んでいた。光学フィルムを最初に予熱し、その後、約８５℃で３．７：１の比に機械方向に延伸し、その後、約９５℃で３．９：１の比に横方向に延伸して、厚さ約４８μｍの光学フィルムを作製した。
【００９５】
外部保護ＰＥＴ層の屈折率測定値（ｎＭＤ＝１．６４３３、ｎＴＤ＝１．６７５７、ｎＺ＝１．４８６８）によって決定されるようなプロセスによって第１のＰＥＴ光学層を配向させた。第２の光学層は本質的に等方性であり、約１．４９の屈折率を有していた。
【００９６】
光学フィルムは、直角入射光に関して図４に示された透過スペクトルを有していた。光学フィルムは、直角入射に関して視角が増加するにつれて赤色に変化する青色の外観を有していた。
【００９７】
実施例２
ＰＥＴ：ＭＭＡ−ＥＡ層を有する色シフト光学フィルム
延伸プロセス中に光学フィルムを最初に９４℃に１分にわたり予熱し、その後、延伸速度２０％／ｓで９４℃において比３．４：３．４で二軸延伸したことを除いて、この光学フィルムを実施例１の光学フィルムと同じやり方で作製した。
【００９８】
外部保護ＰＥＴ層の屈折率測定値（ｎＭＤ＝１．６１７３、ｎＴＤ＝１．６１９７、ｎＺ＝１．５１０８）によって決定されるようなプロセスによって第１のＰＥＴ光学層を配向させた。第２の光学層は本質的に等方性であり、約１．４９の屈折率を有していた。
【００９９】
光学フィルムは、直角入射光に関して図５に示された透過スペクトルを有していた。光学フィルムは、直角入射に関して視角が増加するにつれて赤色に変化する青色の外観を有していた。
【０１００】
実施例３
ＰＥＴ：ＭＭＡ−ＥＡ層を有する色シフト光学フィルム
延伸プロセス中に光学フィルムを最初に８４℃に１分にわたり予熱し、その後、延伸速度２０％／ｓで８４℃において比２．４：２．４で二軸延伸したことを除いて、この光学フィルムを実施例１の光学フィルムと同じやり方で作製した。
【０１０１】
外部保護ＰＥＴ層の屈折率測定値（ｎＭＤ＝１．６１２１、ｎＴＤ＝１．６１０７、ｎＺ＝１．５２００）によって決定されるようなプロセスによって第１のＰＥＴ光学層を配向させた。第２の光学層は本質的に等方性であり、約１．４９の屈折率を有していた。
【０１０２】
光学フィルムは、直角入射光に関して図６に示された透過スペクトルを有していた。光学フィルムは、直角入射に関して視角が増加するにつれて黄色に変化する赤色の外観を有していた。
【０１０３】
実施例４
ＰＥＴ：ＭＭＡ−ＥＡ層を有するＩＲフィルム
キャストフィルムの全厚さが６２５μｍであり、延伸プロセス中に光学フィルムを最初に予熱し、その後、約１００℃において比３．６：３．８で二軸延伸したことを除いて、この光学フィルムを実施例１の光学フィルムと同じやり方で作製した。最終フィルム厚さは約５１μｍであった。
【０１０４】
外部保護ＰＥＴ層の屈折率測定値（ｎＭＤ＝１．６４２６、ｎＴＤ＝１．６７６１、ｎＺ＝１．４８９６）によって決定されるようなプロセスによって第１のＰＥＴ光学層を配向させた。第２の光学層は本質的に等方性であり、約１．４９の屈折率を有していた。
【０１０５】
光学フィルムは、直角入射光に関して図７に示された透過スペクトルを有していた。
【０１０６】
実施例５
ＰＥＴ：ＭＭＡ−ＥＡ層を有するＩＲフィルム
キャストフィルムの全厚さが６２５μｍであり、延伸プロセス中に光学フィルムを最初に予熱し、その後、約１００℃において比３．６：１に機械方向に延伸し、その後、約１００℃において比３．８：１に横方向に延伸したことを除いて、この光学フィルムを実施例１の光学フィルムと同じやり方で作製した。最終フィルム厚さは約４８．８μｍであった。
【０１０７】
外部保護ＰＥＴ層の屈折率測定値（ｎＭＤ＝１．６３８７、ｎＴＤ＝１．６７５５、ｎＺ＝１．４９４５）によって決定されるようなプロセスによって第１のＰＥＴ光学層を配向させた。第２の光学層は本質的に等方性であり、約１．４９の屈折率を有していた。
【０１０８】
光学フィルムは、直角入射光に関して図８に示された透過スペクトルを有していた。
【０１０９】
実施例６
ＰＥＴ：ＭＭＡ−ＥＡ層を有するＩＲフィルム
１５０層だけの交互層を用い、延伸プロセス中に光学フィルムを最初に９４℃に１分にわたり予熱し、その後、延伸速度２０％／ｓで約９４℃において延伸比３．６：３．２で延伸したことを除いて、この光学フィルムを実施例１の光学フィルムと同じやり方で作製した。最終フィルム厚さは約２９．５μｍであった。
【０１１０】
外部保護ＰＥＴ層の屈折率測定値（ｎＭＤ＝１．６４９９、ｎＴＤ＝１．６０７０、ｎＺ＝１．４９６９）によって決定されるようなプロセスによって第１のＰＥＴ光学層を配向させた。第２の光学層は本質的に等方性であり、約１．４９の屈折率を有していた。
【０１１１】
光学フィルムは、直角入射光に関して図９に示された透過スペクトルを有していた。
【０１１２】
実施例７
ＰＥＴ：ＭＭＡ−ｎＢＭＡ層を有する色シフトフィルムおよびＩＲフィルム
ＰＥＴから作製された第１の光学層およびＰＭＭＡコポリマーから作製された第２の光学層を用いて光学フィルムを形成することが可能である。ＰＭＭＡコポリマーは、ＭＭＡコモノマー単位とｎ−ブチルメタクリレート（ｎＢＭＡ）コモノマー単位を用いて形成される。ｎＢＭＡコモノマー単位は、ＰＭＭＡコポリマーのＴｇをＰＭＭＡのＴｇより低く低下させる。
【０１１３】
実施例８
ＰＥＴ：ＭＭＡ−ｎＢＭＡ−ＥＡ層を有する色シフトフィルムおよびＩＲフィルム
ＰＥＴから作製された第１の光学層およびＰＭＭＡコポリマーから作製された第２の光学層を用いて光学フィルムを形成することが可能である。ＰＭＭＡコポリマーは、ＭＭＡコモノマー単位、ｎ−ブチルメタクリレート（ｎＢＭＡ）コモノマー単位およびエチルアクリレート（ＥＡ）コモノマー単位を用いて形成される。ｎＢＭＡコモノマー単位およびＥＡコモノマー単位は、ＰＭＭＡコポリマーのＴｇをＰＭＭＡのＴｇより低く低下させる。ＥＡコモノマー単位はフィルムの熱安定性を高めることも可能である。
【０１１４】
実施例９
ＰＥＴ：ＰＥＭＡ層を有する色シフトフィルムおよびＩＲフィルム
ＰＥＴから作製された第１の光学層およびポリエチルメタクリレート（ＰＥＭＡ）から作製された第２の光学層を用いて光学フィルムを形成することが可能である。ＰＥＭＡは、ＰＭＭＡ（１０６℃）より低いガラス転移温度（６７℃）を有する。
【０１１５】
実施例１０
ＰＥＴ：ＥＭＡ−ＢＡ層を有する色シフトフィルムおよびＩＲフィルム
ＰＥＴから作製された第１の光学層およびＰＥＭＡコポリマーから作製された第２の光学層を用いて光学フィルムを形成することが可能である。ＰＥＭＡコポリマーは、エチルメタクリレート（ＥＭＡ）コモノマー単位およびブチルアクリレート（ＢＡ）コモノマー単位を用いて形成される。ブチルアクリレートコモノマー単位はエチルメタクリレートより高い許容可能臭気域値を有し、従って、より許容可能なポリマー層を製造するために用いることが可能である。
【０１１６】
実施例１１
ＰＥＴ：ＭＭＡ−ＥＡ−ＭＡ層を有する色シフトフィルムおよびＩＲフィルム
ＰＥＴから作製された第１の光学層およびＰＭＭＡコポリマーから作製された第２の光学層を用いて光学フィルムを形成することが可能である。ＰＭＭＡコポリマーは、ＭＭＡコモノマー単位、エチルアクリレート（ＥＭＡ）コモノマー単位およびメタクリル酸（ＭＡ）コモノマー単位を用いて形成される。ＥＡコモノマー単位は、ＰＭＭＡコポリマーのＴｇをＰＭＭＡのＴｇより低く低下させる。ＥＡコモノマー単位はフィルムの熱安定性を高めることも可能である。ＭＡコモノマー単位は、第１のＰＥＴ光学層との層間密着性を高めるために用いられる。
【０１１７】
実施例１２
ＰＥＴ：ＰＭＭＡ／ＰＶＤＦ（７５／２５）層を有する色シフトフィルム
ＰＥＴから作製された第１の光学層およびＰＭＭＡとポリ（弗化ビニリデン）（ＰＶＤＦ）（例えば、ソルベーポリマーズ（Ｓｏｌｖａｙ  Ｐｏｌｙｍｅｒｓ  Ｉｎｃ．）（テキサス州ヒューストン）製のＳｏｌｅｆ（商標）１００８）の７５／２５重量比でのブレンドから作製された第２の光学層を用いて光学フィルムを形成することが可能である。ＰＭＭＡ／ＰＶＤＦブレンドは、ＰＭＭＡより低いＴｇ（７２℃）および屈折率（１．４７）を有する。第１の光学層と第２の光学層との間の屈折率差は約０．１８である。ＰＶＤＦは、改善された耐溶剤性および耐候性を含む他の利点も提供する。
【０１１８】
実施例１３
ＰＥＴ：ＰＭＭＡ／ＰＶＤＦ（６０／４０）層を有する色シフトフィルムおよびＩＲフィルム
ＰＥＴから作製された第１の光学層およびＰＭＭＡとポリ（弗化ビニリデン）（ＰＶＤＦ）（例えば、ソルベーポリマーズ（Ｓｏｌｖａｙ  Ｐｏｌｙｍｅｒｓ  Ｉｎｃ．）（テキサス州ヒューストン）製のＳｏｌｅｆ（商標）１００８）の６０／４０重量比でのブレンドから作製された第２の光学層を用いて光学フィルムを形成することが可能である。ＰＭＭＡ／ＰＶＤＦブレンドは、ＰＭＭＡより低いＴｇ（６６℃）および屈折率（１．４５８）を有する。第１の光学層と第２の光学層との間の屈折率差は約０．１９である。ＰＶＤＦは、改善された耐溶剤性および耐候性を含む他の利点も提供する。
【０１１９】
実施例１４
ＰＥＴ：ＰＭＭＡ／ＰＶＤＦ（７５／２５）層を有するＩＲフィルム
ポリエチレンテレフタレート（ＰＥＴ）から作製された第１の光学層および７５重量％のＰＭＭＡ（アイシーアイアメリカズ（ＩＣＩ  Ａｍｅｒｉｃａｓ，Ｉｎｃ．）（デラウェア州ウィルミントン）製のＰｅｒｓｐｅｘ（商標）ＣＰ８２）と２５重量％のポリ（弗化ビニリデン）（ＰＶＤＦ）（例えば、ソルベーポリマーズ（Ｓｏｌｖａｙ  Ｐｏｌｙｍｅｒｓ  Ｉｎｃ．）（テキサス州ヒューストン）製のＳｏｌｅｆ（商標）１００８）を用いるブレンドから作製された第２の光学層を用いて光学フィルムを作製した。
【０１２０】
その後、多層溶融マニホールドを通して上述したポリマーを同時押出して、１９６層が交互配置されている第１の光学層および第２の光学層を有する多層フィルムを作製した。この特定の多層反射フィルムは、第１の光学層と同じポリエチレンテレフタレートから製造された外部保護層も含んでいた。光学フィルムを最初に予熱し、その後、約１００℃で機械方向および横方向の各々において３．６から３．８の間の比に延伸して、厚さ約４０．４μｍの光学フィルムを作製した。
【０１２１】
光学フィルムは、直角入射光に関して図１０に示された透過スペクトルを有していた。
【０１２２】
実施例１５
ＰＥＴ：ＰＥ−ＰＯ層を有する色シフト光学フィルム
ポリエチレンテレフタレート（ＰＥＴ）（市販されている？）から作製された第１の光学層およびポリオレフィンコポリマーであるポリ（エチレン−ｃｏ−オクテン）（ＰＥ−ＰＯ）から作製された第２の光学層を用いて光学フィルムを作製した。コポリマーは、ダウデュポンエラストマーズ（Ｄｏｗ−ＤｕＰｏｎｔ  Ｅｌａｓｔｏｍｅｒｓ）から商品名「Ｅｎｇａｇｅ  ８２００」で入手できる。
【０１２３】
その後、多層溶融マニホールドを通して上述したポリマーを同時押出して、２２４層が交互配置されている第１の光学層および第２の光学層を有する多層フィルムを作製した。キャストフィルムは、約５３３μｍの全厚さを有していた。この特定の多層反射フィルムは、第１の光学層と同じポリエチレンテレフタレートから製造された外部保護層も含んでいた。光学フィルムを最初に予熱し、その後、約１００℃で３．８：１の比に機械方向に延伸し、その後、約１００℃で３．６：１の比に横方向に延伸して、約３８．６μｍの光学フィルムを作製した。
【０１２４】
外部保護ＰＥＴ層の屈折率測定値（ｎＭＤ＝１．６７６６、ｎＴＤ＝１．６４００、ｎＺ＝１．４９０６）によって決定されるようなプロセスによって第１のＰＥＴ光学層を配向させた。第２の光学層は本質的に等方性であり、約１．４９の屈折率を有していた。
【０１２５】
光学フィルムは、直角入射光に関して図１１に示された透過スペクトルを有していた。光学フィルムは、直角入射に関して視角が増加するにつれて赤色に変化する青色の外観を有していた。
【０１２６】
実施例１６
ＰＥＴ：ＰＥ−ＰＯ層を有するＩＲフィルム
ポリエチレンテレフタレート（ＰＥＴ）から作製された第１の光学層およびポリオレフィンコポリマーであるポリ（エチレン−ｃｏ−オクテン）（ＰＥ−ＰＯ）から作製された第２の光学層を用いて光学フィルムを作製した。コポリマーは、ダウデュポンエラストマーズ（Ｄｏｗ−ＤｕＰｏｎｔ  Ｅｌａｓｔｏｍｅｒｓ）から商品名「Ｅｎｇａｇｅ  ８２００」で入手できる。
【０１２７】
その後、多層溶融マニホールドを通して上述したポリマーを同時押出して、２２４層が交互配置されている第１の光学層および第２の光学層を有する多層フィルムを作製した。キャストフィルムは、約５３３μｍの全厚さを有していた。この特定の多層反射フィルムは、第１の光学層と同じポリエチレンテレフタレートから製造された外部保護層も含んでいた。光学フィルムを最初に予熱し、その後、約１００℃で３．６：１の比に機械方向に延伸し、その後、約１００℃で３．８：１の比に横方向に延伸して、約５７．１μｍの光学フィルムを作製した。
【０１２８】
外部保護ＰＥＴ層の屈折率測定値（ｎＭＤ＝１．６４００、ｎＴＤ＝１．６７６６、ｎＺ＝１．４９０６）によって決定されるようなプロセスによって第１のＰＥＴ光学層を配向させた。第２の光学層は本質的に等方性であり、約１．４９の屈折率を有していた。
【０１２９】
光学フィルムは、直角入射光に関して図１２に示された透過スペクトルを有していた。光学フィルムはクリアな外観を有し、より高い視角で若干の黄色が観察された。
【０１３０】
実施例１７
ＰＥＴ：ＰＰ−ＰＥ層を有する色シフト光学フィルム
ポリエチレンテレフタレート（ＰＥＴ）から作製された第１の光学層およびポリオレフィンコポリマーであるポリ（プロピレン−ｃｏ−エチレン）（ＰＰ−ＰＥ）から作製された第２の光学層を用いて光学フィルムを作製した。コポリマーは、テキサス州ダラスのフィナオイルアンドケミカル（Ｆｉｎａ  Ｏｉｌ  ａｎｄ  Ｃｈｅｍｉｃａｌ  Ｃｏ．）から商品名「Ｚ９４７０」で入手できる。
【０１３１】
その後、多層溶融マニホールドを通して上述したポリマーを同時押出して、２２４層が交互配置されている第１の光学層および第２の光学層を有する多層フィルムを作製した。キャストフィルムは、約７１９μｍの全厚さを有していた。この特定の多層反射フィルムは、第１の光学層と同じポリエチレンテレフタレートから製造された外部保護層も含んでいた。９４℃に設定された高温空気が投入されたオーブン内で光学フィルムを加熱し、その後、９４℃の延伸温度および２０％／ｓの延伸速度で延伸比４．４：４．４に配向させた。
【０１３２】
外部保護ＰＥＴ層の屈折率測定値（ｎＭＤ＝１．６２０８、ｎＴＤ＝１．６１６４、ｎＺ＝１．５１３２）によって決定されるようなプロセスによって第１のＰＥＴ光学層を配向させた。第２の光学層は本質的に等方性であり、約１．４９の屈折率を有していた。
【０１３３】
光学フィルムは、直角入射光に関して図１３に示された透過スペクトルを有していた。光学フィルムは、直角入射に関して視角が増加するにつれて赤色に変化する青色の外観を有していた。
【０１３４】
実施例１８
ＰＥＴ：ＰＰ−ＰＥ層を有するＩＲフィルム
ポリエチレンテレフタレート（ＰＥＴ）から作製された第１の光学層およびポリオレフィンコポリマーであるポリ（プロピレン−ｃｏ−エチレン）（ＰＰ−ＰＥ）から作製された第２の光学層を用いて光学フィルムを作製した。コポリマーは、テキサス州ダラスのフィナオイルアンドケミカル（Ｆｉｎａ  Ｏｉｌ  ａｎｄ  Ｃｈｅｍｉｃａｌ  Ｃｏ．）から商品名「Ｚ９４７０」で入手できる。
【０１３５】
その後、多層溶融マニホールドを通して上述したポリマーを同時押出して、２２４層が交互配置されている第１の光学層および第２の光学層を有する多層フィルムを作製した。キャストフィルムは、約７１９μｍの全厚さを有していた。この特定の多層反射フィルムは、第１の光学層と同じポリエチレンテレフタレートから製造された外部保護層も含んでいた。光学フィルムを最初に予熱し、その後、約１００℃で３．６：１の比に機械方向に延伸し、その後、約１００℃で３．８：１の比に横方向に延伸して、約４２．４μｍの光学フィルムを作製した。
【０１３６】
外部保護ＰＥＴ層の屈折率測定値（ｎＭＤ＝１．６３７６、ｎＴＤ＝１．６８５２、ｎＺ＝１．４８６０）によって決定されるようなプロセスによって第１のＰＥＴ光学層を配向させた。第２の光学層は本質的に等方性であり、約１．４９の屈折率を有していた。
【０１３７】
光学フィルムは、直角入射光に関して図１４に示された透過スペクトルを有していた。光学フィルムは直角入射で若干黄色の外観を有していたが、視角が増加するにつれてクリアになった。
【０１３８】
実施例１９
ＰＥＴ：ａＰＰ−ｉＰＰ層を有する色シフト光学フィルム
ポリエチレンテレフタレート（ＰＥＴ）から作製された第１の光学層およびアタクチックポリプロピレン（ａＰＰ）とアイソタクチックポリプロピレン（ｉＰＰ）のポリオレフィンコポリマーから作製された第２の光学層を用いて光学フィルムを作製した。コポリマーは、ユタ州ソルトレークシティのハンツマンケミカル（Ｈｕｎｔｓｍａｎ  Ｃｈｅｍｉｃａｌ  Ｃｏｒｐ．）から商品名「Ｒｅｘｆｌｅｘ  Ｗ１１１」で入手できる。
【０１３９】
その後、多層溶融マニホールドを通して上述したポリマーを同時押出して、２２４層が交互配置されている第１の光学層および第２の光学層を有する多層フィルムを作製した。キャストフィルムは、約６８３μｍの全厚さを有していた。この特定の多層反射フィルムは、第１の光学層と同じポリエチレンテレフタレートから製造された外部保護層も含んでいた。９４℃に設定された高温空気が投入されたオーブン内でキャストフィルムを加熱し、その後、９４℃の延伸温度および２０％／ｓの延伸速度で延伸比３．５：３．５に配向させて、約３４μｍの光学フィルムを作製した。
【０１４０】
外部保護ＰＥＴ層の屈折率測定値（ｎＭＤ＝１．６２０１、ｎＴＤ＝１．６２０６、ｎＺ＝１．５０６４）によって決定されるようなプロセスによって第１のＰＥＴ光学層を配向させた。第２の光学層は本質的に等方性であり、約１．４９の屈折率を有していた。
【０１４１】
光学フィルムは、直角入射光に関して図１５に示された透過スペクトルを有していた。光学フィルムは、直角入射に関して視角が増加するにつれて赤色に変化する青色の外観を有していた。
【０１４２】
実施例２０
ＰＥＴ：ａＰＰ−ｉＰＰ層を有するＩＲフィルム
ポリエチレンテレフタレート（ＰＥＴ）から作製された第１の光学層およびアタクチックポリプロピレン（ａＰＰ）とアイソタクチックポリプロピレン（ｉＰＰ）のポリオレフィンコポリマーから作製された第２の光学層を用いて光学フィルムを作製した。コポリマーは、ユタ州ソルトレークシティのハンツマンケミカル（Ｈｕｎｔｓｍａｎ  Ｃｈｅｍｉｃａｌ  Ｃｏｒｐ．）から商品名「Ｒｅｘｆｌｅｘ  Ｗ１１１」で入手できる。
【０１４３】
その後、多層溶融マニホールドを通して上述したポリマーを同時押出して、２２４層が交互配置されている第１の光学層および第２の光学層を有する多層フィルムを作製した。キャストフィルムは、約６８３μｍの全厚さを有していた。この特定の多層反射フィルムは、第１の光学層と同じポリエチレンテレフタレートから製造された外部保護層も含んでいた。９４℃に設定された高温空気が投入されたオーブン内でキャストフィルムを加熱し、その後、９４℃の延伸温度および２０％／ｓの延伸速度で延伸比２．８：２．８に配向させて、光学フィルムを作製した。
【０１４４】
外部保護ＰＥＴ層の屈折率測定値（ｎＭＤ＝１．６２１４、ｎＴＤ＝１．６１９９、ｎＺ＝１．５０５９）によって決定されるようなプロセスによって第１のＰＥＴ光学層を配向させた。第２の光学層は本質的に等方性であり、約１．４９の屈折率を有していた。
【０１４５】
光学フィルムは、直角入射光に関して図１６に示された透過スペクトルを有していた。光学フィルムは直角入射で若干赤色を有していたが、視角が増加するにつれてクリアになった。
【０１４６】
実施例２１
ＰＥＴ：ＬＬＤＰＥ−ｇ−ＭＡ層を有する色シフト光学フィルム
ポリエチレンテレフタレート（ＰＥＴ）から作製された第１の光学層および官能化ポリオレフィンである線状低密度ポリエチレン−ｇ−無水マレイン酸（ＬＬＤＰＥ−ｇ−ＭＡ）から作製された第２の光学層を用いて光学フィルムを作製した。コポリマーは、デュポン・ヌムール（Ｅ．Ｉ．ｄｕＰｏｎｔ  ｄｅ  Ｎｅｍｏｕｒｓ  ＆  Ｃｏ．，Ｉｎｃ．）（デラウェア州ウィルミントン）から商品名「Ｂｙｎｅｌ  ４１０５」で入手できる。
【０１４７】
その後、多層溶融マニホールドを通して上述したポリマーを同時押出して、２２４層が交互配置されている第１の光学層および第２の光学層を有する多層フィルムを作製した。この特定の多層反射フィルムは、第１の光学層と同じポリエチレンテレフタレートから製造された外部保護層も含んでいた。９４℃に設定された高温空気が投入されたオーブン内でキャストフィルムを加熱し、その後、９４℃の延伸温度および２０％／ｓの延伸速度で延伸比３．５：３．７に配向させて、約３３．８μｍの光学フィルムを作製した。
【０１４８】
外部保護ＰＥＴ層の屈折率測定値（ｎＭＤ＝１．６１７５、ｎＴＤ＝１．６２８６、ｎＺ＝１．５０７５）によって決定されるようなプロセスによって第１のＰＥＴ光学層を配向させた。第２の光学層は本質的に等方性であり、約１．４９の屈折率を有していた。
【０１４９】
光学フィルムは、直角入射光に関して図１７に示された透過スペクトルを有していた。
【０１５０】
実施例２２
ＰＥＴ：ＬＬＤＰＥ−ｇ−ＭＡ層を有するＩＲフィルム
ポリエチレンテレフタレート（ＰＥＴ）から作製された第１の光学層および官能化ポリオレフィンである線状低密度ポリエチレン−ｇ−無水マレイン酸（ＬＬＤＰＥ−ｇ−ＭＡ）から作製された第２の光学層を用いて光学フィルムを作製した。コポリマーは、デュポン・ヌムール（Ｅ．Ｉ．ｄｕＰｏｎｔ  ｄｅ  Ｎｅｍｏｕｒｓ  ＆  Ｃｏ．，Ｉｎｃ．）（デラウェア州ウィルミントン）から商品名「Ｂｙｎｅｌ  ４１０５」で入手できる。
【０１５１】
その後、多層溶融マニホールドを通して上述したポリマーを同時押出して、２２４層が交互配置されている第１の光学層および第２の光学層を有する多層フィルムを作製した。この特定の多層反射フィルムは、第１の光学層と同じポリエチレンテレフタレートから製造された外部保護層も含んでいた。光学フィルムを最初に予熱し、その後、約１００℃で３．６：１の比に機械方向に延伸し、その後、約１００℃で３．８：１の比に横方向に延伸して、約４０．９μｍの光学フィルムを作製した。
【０１５２】
外部保護ＰＥＴ層の屈折率測定値（ｎＭＤ＝１．６３７８、ｎＴＤ＝１．６８４７、ｎＺ＝１．４８６９）によって決定されるようなプロセスによって第１のＰＥＴ光学層を配向させた。第２の光学層は本質的に等方性であり、約１．４９の屈折率を有していた。
【０１５３】
光学フィルムは、直角入射光に関して図１８に示された透過スペクトルを有していた。光学フィルムは直角入射でクリアであったが、視角が増加するにつれて若干青色になった。
【０１５４】
実施例２３
ＰＥＴ：ＥＶＡ層を有する色シフトフィルムおよびＩＲフィルム
ＰＥＴから作製された第１の光学層およびポリ（エチレン−ｃｏ−酢酸ビニル）（ＥＶＡ）から作製された第２の光学層を用いて、配向された光学フィルムを形成することが可能である。
【０１５５】
実施例２４
ＰＥＴ：ＥＶＡ／ＰＥ−ＰＰ層を有する色シフトフィルムおよびＩＲフィルム
ＰＥＴから作製された第１の光学層およびポリ（エチレン−ｃｏ−酢酸ビニル）とポリ（エチレン−ｃｏ−プロピレン）の混和性ブレンドから作製された第２の光学層を用いて、配向された光学フィルムを形成することが可能である。
【０１５６】
実施例２５
ＰＥＴ−ＰＣ：ＰＭＭＡ層を有する色シフトフィルムおよびＩＲフィルム
ＰＥＴとポリカーボネート（ＰＣ）の共重合または反応性ブレンディングから作製された第１の光学層およびポリメチルメタクリレート（ＰＭＭＡ）から作製された第２の光学層を用いて、配向された光学フィルムを形成することが可能である。
【０１５７】
実施例２６
ＰＥＴ−ＰＡｒ：ＰＭＭＡ層を有する色シフトフィルムおよびＩＲフィルム
ＰＥＴとポリアリーレート（ＰＡｒ）の共重合または反応性ブレンディングから作製された第１の光学層およびポリメチルメタクリレート（ＰＭＭＡ）から作製された第２の光学層を用いて、配向された光学フィルムを形成することが可能である。
【０１５８】
実施例２７
ＰＥＴ−ＰＥＩ：ＰＭＭＡ層を有する色シフトフィルムおよびＩＲフィルム
ＰＥＴとポリエーテルイミド（ＰＥＩ）の混和性ブレンディングから作製された第１の光学層およびポリメチルメタクリレート（ＰＭＭＡ）から作製された第２の光学層を用いて、配向された光学フィルムを形成することが可能である。ポリエーテルイミドは２１８℃のガラス転移温度を有する。
【０１５９】
実施例２８
ＰＥＴ−ＰＥＮ（９０／１０）：ＥＶＡ層を有する色シフトフィルムおよびＩＲフィルム
９０重量％のＰＥＴと１０重量％のＰＥＮの共重合または反応性ブレンディングから作製された第１の光学層およびポリ（エチレン−ｃｏ−酢酸ビニル）（ＥＶＡ）から作製された第２の光学層を用いて、配向された光学フィルムを形成することが可能である。
【０１６０】
実施例２９
ＰＥＴ−ＰＥＮ（３０／７０）：ＥＶＡ層を有する色シフトフィルムおよびＩＲフィルム
３０重量％のＰＥＴと７０重量％のＰＥＮの共重合または反応性ブレンディングから作製された第１の光学層およびポリ（エチレン−ｃｏ−酢酸ビニル）（ＥＶＡ）から作製された第２の光学層を用いて、配向された光学フィルムを形成することが可能である。
【０１６１】
実施例３０
ＰＥＮ−ＰＭＭＡ／ＰＶＤＦ（６０／４０）層を有する多層光学フィルム
交互配置されたＰＥＮ（テネシー州キングスポートのイーストマンケミカルプロダクツ（Ｅａｓｔｍａｎ  Ｃｈｅｍｉｃａｌ  Ｐｒｏｄｕｃｔｓ，Ｉｎｃ．）製で固有粘度０．４８）と混和性ＰＭＭＡ／ＰＶＤＦ（重量で６０／４０）ブレンドの約４５０層を含む多層キャストフィルムを同時押出した。ＰＭＭＡは、アイシーアイアメリカズ（ＩＣＩ  Ａｍｅｒｉｃａｓ，Ｉｎｃ．）（デラウェア州ウィルミントン）製のＰｅｒｓｐｅｘ（商標）ＣＰ８０であり、ＰＶＤＦは、ソルベーポリマーズ（Ｓｏｌｖａｙ  Ｐｏｌｙｍｅｒｓ  Ｉｎｃ．）（テキサス州ヒューストン）製のＳｏｌｅｆ（商標）１００８であった。その後、押し出したキャストフィルムを連続的に二軸延伸した。逐次二軸配向プロセスは、長さオリエンター内での機械方向（ＭＤ）への第１の配向工程、その後のテンター内での横方向（ＴＤ）配向を含んでいた。最終光学フィルムは、約５８．４μｍの総厚さを有していた。
【０１６２】
比較のために、ＰＥＮ：ＰＭＭＡ多層ミラーフィルムを同じ装置を用い似た条件下で加工した。
【０１６３】
二つのフィルムは、低屈折率材料であるＰＭＭＡ（ｎ＝１．４９）およびＰＭＭＡ／ＰＶＤＦ（６０／４０）（ｎ＝１．４５８）の屈折率において異なっていた。上述したように、高屈折率材料は、両方のフィルムに関して同じＰＥＮ（ｎ＝１．７５）である。
【０１６４】
図１９は、大部分の幅にわたってＰＥＮ：ＰＭＭＡ（Δｎ＝０．２６）を基準にしてＰＥＮ：ＰＭＭＡ／ＰＶＤＦ（６０／４０）（Δｎ＝０．２９）の、より高い平均反射率を明確に示している。図１の反射率は、測定透過スペクトルからの明所視平均である（ＣＩＥ光源、２度観察者）。
【０１６５】
図２０は、波長の関数としてＰＥＮ：ＰＭＭＡフィルムおよびＰＥＮ：ＰＭＭＡ／ＰＶＤＦ（６０／４０）フィルムの反射率を示している。図２０の反射率は測定透過率から計算されている（％反射率＝１００−％透過率）。ＰＥＮ：ＰＭＭＡフィルムは、好ましくないスペクトル不均一性（真珠光）につながる「スパイク」の度合が著しくて、比較的不均一なスペクトルを示した。スペクトル不均一性（真珠光）は、層厚さの変動および光学パケットオーバーラップが無いことを含む加工の難しさに付随している。ＰＥＮ：ＰＭＭＡ／ＰＶＤＦ（６０／４０）多層ミラーフィルムのより高い屈折率差は、スペクトル不均一性（真珠光）の大幅な低下をもたらす。ＰＥＮ：ＰＭＭＡフィルムを基準としたＰＥＮ：ＰＭＭＡ／ＰＶＤＦ（６０／４０）フィルムのスペクトル不均一性（真珠光）の実証された低下は、光学的利益と加工上の利益の両方を表している。
【０１６６】
図２１は、類似の帯域幅のフィルムについてＰＥＮ：ＰＭＭＡを基準としたＰＥＮ：ＰＭＭＡ／ＰＶＤＦ（６０／４０）によるスペクトル不均一性（真珠光）の同じ低下を示している。
【０１６７】
図２２および２３は、ＰＥＮ：ＰＭＭＡフィルムおよびＰＥＮ：ＰＭＭＡ／ＰＶＤＦ（６０／４０）フィルムについてのクロスウェブ距離の関数としての色素指数パラメータの比較を示している。色素指数パラメータを測定透過スペクトル（ＣＩＥ光源、２度観察者）から明所視的に平均した。理想的には、色素指数パラメータは０である。図は、ＰＥＮ：ＰＭＭＡ／ＰＶＤＦ（６０／４０）フィルムが大部分のフィルム幅にわたってＰＥＮ：ＰＭＭＡフィルムを基準として、より良好な色性能を示すことを表している。
【０１６８】
ＰＥＮ：ＰＭＭＡフィルムのクロスウェブ厚さ均一性は、ＰＥＮ：ＰＭＭＡ／ＰＶＤＦ（６０／４０）フィルムより大幅に良好であった。ＰＥＮ：ＰＭＭＡフィルムで良好なクロスウェブ厚さ均一性を達成するために費やした時間をＰＥＮ：ＰＭＭＡ／ＰＶＤＦ（６０／４０）フィルムで同じものを達成するために費やさなかったことを指摘する。ＰＥＮ：ＰＭＭＡフィルムのより良好なクロスウェブ厚さ均一性にもかかわらず、図１９から２３は、ＰＥＮ：ＰＭＭＡ／ＰＶＤＦ（６０／４０）フィルムの優れた光学的性能を示している。この結果は、多層光学フィルムの加工に付随したクロスウェブ厚さ均一性制約の緩和を示している。これは、ＰＥＮ：ＰＭＭＡ／ＰＶＤＦ（６０／４０）フィルムなどの大きな屈折率差材料の組み合わせがどのようにより強いプロセスをもたらすかのもう一つの例である。さらに、より良好なクロスウェブ厚さ均一性がＰＥＮ：ＰＭＭＡフィルムを基準として遙かにより良好な光学的性能をもたらすＰＥＮ：ＰＭＭＡ／ＰＶＤＦ（６０／４０）フィルムにおいて達成可能であることが予想される。
【０１６９】
実施例３１
ｃｏＰＥＮ（７０／３０）：ＰＭＭＡ／ＰＶＤＦ（６０／４０）層を有する多層光学フィルム
７０重量％のナフタレンモノマーおよび３０重量％のテレフタレートモノマーを用いて形成されたカルボキシレートサブ単位を有するＰＥＮのコポリマーを用いたことを除いて、実施例３０の多層光学フィルムに似た多層光学フィルムを形成した。この多層光学フィルムの第１の光学層は、ＰＥＮ：ＰＭＭＡ配合と同じ屈折率差（Δｎ＝０．２９）、従って、似た光学的性能および加工性能の可能性を有する。より低いＰＥＮ含有率は、可視のスペクトル領域からより遠くにＵＶ吸収帯域端を有するフィルムをもたらし、フィルムのより容易なＵＶ保護を可能にする。ＰＥＮ（１２４℃）を基準として、より低いｃｏＰＥＮのガラス転移温度（１１０℃）も熱成形およびエンボスなどにおいて利点をもちうる。
【０１７０】
本発明は、上述した特定の実施例に限定されると考えるべきではなく、むしろ添付した請求の範囲に公正に記載された本発明のすべての態様を包含すると理解されるべきである。本発明に適用可能であってよい種々の修正、同等プロセスおよび多くの体系は、本明細書を精査すると、本発明の対象である当業者にとって容易に明らかであろう。
【図１】
2010020336.tif 000003
【図２】
2010020336.tif 000004
【図３】
2010020336.tif 000005
【図４】
2010020336.tif 000006
【図５】
2010020336.tif 000007
【図６】
2010020336.tif 000008
【図７】
2010020336.tif 000009
【図８】
2010020336.tif 000010
【図９】
2010020336.tif 000011
【図１０】
2010020336.tif 000012
【図１１】
2010020336.tif 000013
【図１２】
2010020336.tif 000014
【図１３】
2010020336.tif 000015
【図１４】
2010020336.tif 000016
【図１５】
2010020336.tif 000017
【図１６】
2010020336.tif 000018
【図１７】
2010020336.tif 000019
【図１８】
2010020336.tif 000020
【図１９】
2010020336.tif 000021
【図２０】
2010020336.tif 000022
【図２１】
2010020336.tif 000023
【図２２】
2010020336.tif 000024
【図２３】
2010020336.tif 000025
【図２４】
2010020336.tif 000026
【手続補正書】
【提出日】平成21年10月7日(2009.10.7)
【手続補正１】
【補正対象書類名】特許請求の範囲
【補正対象項目名】全文
【補正方法】変更
【補正の内容】
【特許請求の範囲】
【請求項１】
各光学層が配向されている複数の第１の光学層と、
各光学層がポリマー組成物を含み前記複数の第１の光学層と繰り返し順で配置された複数の第２の光学層と、
第１または第２の光学層上に配置され、第１または第２の光学層の厚さの少なくとも１０倍の厚さを有する非光学層と
を含む光学体。
【手続補正書】
【提出日】平成21年10月14日(2009.10.14)
【手続補正１】
【補正対象書類名】図面
【補正対象項目名】図２４
【補正方法】削除
【補正の内容】